(57)【要約】  本発明の光学材料用エピスルフィド化合物の製造方法は、グリセリンを塩素化し、ジクロロプロパノールを得る工程と、前記ジクロロプロパノールをエポキシ化し、エピクロルヒドリンを得る工程と、前記エピクロルヒドリンを硫化剤と反応させ、チオール化合物を経てビス（クロロヒドリン）（ジ）スルフィド化合物を得る工程と、前記ビス（クロロヒドリン）（ジ）スルフィド化合物を塩基条件下でエポキシ化し、エポキシ化合物を得る工程と、前記エポキシ化合物を硫化剤と反応させて、下記一般式（１）で表されるエピスルフィド化合物を得る工程と、を含む。2015137402.tif 000013（式中、ｎは０又は１を示す。）
2015137402.tif 000002
【特許請求の範囲】
【請求項１】
グリセリンを塩素化し、ジクロロプロパノールを得る工程と、
前記ジクロロプロパノールをエポキシ化し、エピクロルヒドリンを得る工程と、
前記エピクロルヒドリンを硫化剤と反応させ、チオール化合物を経てビス（クロロヒドリン）（ジ）スルフィド化合物を得る工程と、
前記ビス（クロロヒドリン）（ジ）スルフィド化合物を塩基条件下でエポキシ化し、エポキシ化合物を得る工程と、
前記エポキシ化合物を硫化剤と反応させて、下記一般式（１）で表されるエピスルフィド化合物を得る工程と、
を含む、光学材料用エピスルフィド化合物の製造方法：
【化１】
2015137402.tif 000010
（式中、ｎは０又は１を示す。）。
【請求項２】
前記グリセリンは、植物由来原料から得られたものである、請求項１に記載の光学材料用エピスルフィド化合物の製造方法。
【請求項３】
植物由来原料から得られたグリセリンを含む組成物ａにおいて、該グリセリンを塩素化し、ジクロロプロパノールを含む組成物ｂを得る工程と、
前記組成物ｂにおいて、前記ジクロロプロパノールをエポキシ化し、エピクロルヒドリンを含む組成物ｃを得る工程と、
前記組成物ｃにおいて、前記エピクロルヒドリンを硫化剤と反応させ、チオール化合物を経てビス（クロロヒドリン）（ジ）スルフィド化合物を含む組成物ｄを得る工程と、
前記組成物ｄにおいて、前記ビス（クロロヒドリン）（ジ）スルフィド化合物を塩基条件下でエポキシ化し、エポキシ化合物を含む組成物ｅを得る工程と、
前記組成物ｅにおいて、前記エポキシ化合物を硫化剤と反応させ、下記一般式（１）で表されるエピスルフィドを含む組成物ｆを得る工程と、
を含む、エピスルフィド含有組成物の製造方法：
【化２】
2015137402.tif 000011
（式中、ｎは０又は１を示す。）。
【請求項４】
請求項３に記載の製造方法から得られる、下記一般式（１）で表されるエピスルフィド含有組成物：
【化３】
2015137402.tif 000012
（式中、ｎは０又は１を示す。）。
【請求項５】
請求項４に記載のエピスルフィド含有組成物を含む、光学材料用重合性組成物。
【請求項６】
さらにポリイソシアネート（ａ）を含む、請求項５に記載の光学材料用重合性組成物。
【請求項７】
ポリイソシアネート（ａ）が、ヘキサメチレンジイソシアネート、イソホロンジイソシアネート、ビス（イソシアナトメチル）シクロヘキサン、ジシクロヘキシルメタンジイソシアネート、２，５−ビス（イソシアナトメチル）ビシクロ−[２．２．１]−ヘプタン、２，６−ビス（イソシアナトメチル）ビシクロ−[２．２．１]−ヘプタン、ｍ−キシリレンジイソシアネート、および２，５−ビス（イソシアナトメチル）−１，４−ジチアンから選択される少なくとも１種である、請求項６に記載の光学材料用重合性組成物。
【請求項８】
さらにポリチオール（ｂ）を含む、請求項５〜７のいずれかに記載の光学材料用重合性組成物。
【請求項９】
ポリチオール（ｂ）が、４−メルカプトメチル−１，８−ジメルカプト−３，６−ジチアオクタン、４，８または４，７または５，７−ジメルカプトメチル−１，１１−ジメルカプト−３，６，９−トリチアウンデカン、ペンタエリスリトールテトラキスメルカプトアセテート、ペンタエリスリトールテトラキスメルカプトプロピオネート、２，５−ビス（メルカプトメチル）−１，４−ジチアン、ビス（メルカプトエチル）スルフィド、１，１，３，３−テトラキス（メルカプトメチルチオ）プロパン、４，６−ビス（メルカプトメチルチオ）−１，３−ジチアン、２−（２，２−ビス（メルカプトメチルチオ）エチル）−１，３−ジチエタン、１，１，２，２−テトラキス（メルカプトメチルチオ）エタン、３−メルカプトメチル−１，５−ジメルカプト−２，４−ジチアペンタン、トリス（メルカプトメチルチオ）メタン、およびエチレングリコールビス（３−メルカプトプロピオネート）から選択される少なくとも１種である、請求項８に記載の光学材料用重合性組成物。
【請求項１０】
ポリチオール（ｂ）は、植物由来原料から得られたポリチオールであって、４−メルカプトメチル−１，８−ジメルカプト−３，６−ジチアオクタン、４，８または４，７または５，７−ジメルカプトメチル−１，１１−ジメルカプト−３，６，９−トリチアウンデカンから選択される、請求項８または９に記載の光学材料用重合性組成物。
【請求項１１】
請求項５〜１０のいずれかに記載の光学材料用重合性組成物を重合硬化して得られた樹脂からなる成形体。
【請求項１２】
前記樹脂のバイオマス度が２５％以上である、請求項１１に記載の成形体。
【請求項１３】
ガラス転移温度（Ｔｇ）が６０℃以上である、請求項１１または１２に記載の成形体。
【請求項１４】
請求項１１〜１３のいずれかに記載の成形体からなる光学材料。
【請求項１５】
請求項１１〜１３のいずれかに記載の成形体からなるプラスチック眼鏡レンズ。
【請求項１６】
偏光フィルムの少なくとも一方の面に、請求項１１〜１３のいずれかに記載の成形体からなる層が積層している、プラスチック偏光レンズ。
【発明の詳細な説明】
【技術分野】
【０００１】
本発明は、光学材料用エピスルフィド化合物の製造方法、エピスルフィド含有組成物、および該組成物を含む光学材料用重合性組成物に関する。
【背景技術】
【０００２】
プラスチックレンズは、無機レンズに比べ軽量で割れ難く、染色が可能なため近年、眼鏡レンズ、カメラレンズ等の光学素子に急速に普及してきている。【０００３】
プラスチックレンズ用樹脂には、さらなる高性能化が要求されてきており、高屈折率化、高アッベ数化、低比重化、高耐熱性化等が求められてきた。これまでにも様々なレンズ用樹脂素材が開発され使用されている。【０００４】
その中でも、スルフィド系樹脂からなる光学材料は、高屈折率、高アッベ数であり、屈折率１．６を超える超高屈折率材料として検討が行われている。スルフィド系樹脂は、エピスルフィド化合物を含む重合性組成物を重合させて得られる（特許文献１から４）。近年、エピスルフィド化合物およびそれから得られる光学材料用樹脂の品質の向上を目的に種々の検討も行われている（特許文献５，６）。【０００５】
エピスルフィド化合物の原料であるエピクロルヒドリンについても、従来の化石原料（プロピレン、アリルアルコール等）から合成する製造ルートに代わって、天然物起源のグリセリンを塩素化、エポキシ化して合成する製造ルートが開発され、エポキシ樹脂などへの応用が検討されている（特許文献７）。しかし光学材料用途については検討されていない。【０００６】
植物由来原料を用いて得られるプラスチックレンズ材料としては、イソソルビドから誘導される構成単位を含むポリカーボネート樹脂を主成分とし、射出成形により得られるメガネレンズが提案されている（特許文献８）。これによって植物由来原料から製造され、高耐熱、高強度、低歪の光学レンズを得ることができているが、屈折率などの光学物性には改善の余地があった。【０００７】
さらに、特許文献９では、植物由来の原料を用いた樹脂を提案しているが、屈折率１．６を超える超高屈折率材料としての用途ではなく、得られた樹脂の光学物性などは示されていない。
【先行技術文献】
【特許文献】
【０００８】
【特許文献１】特開２００２−１９４０８３号公報
【特許文献２】特開２０００−２５６４３５号公報
【特許文献３】特開２００１−１６３８７４号公報
【特許文献４】国際公開第２０１３／１１５２１２号パンフレット
【特許文献５】国際公開第２０１３／１５７４９０号パンフレット
【特許文献６】特開２０１３−１４２０７３号公報
【特許文献７】特表２０１３−５４１５３１号公報
【特許文献８】特開２０１０−１９０９１９号公報
【特許文献９】特開２０１１−２２５８６３号公報
【発明の概要】
【発明が解決しようとする課題】
【０００９】
本発明が解決しようとする課題は、透明性、耐熱性などのバランスに優れ、屈折率１．６０を超える超高屈折率である光学材料を得ることができる光学材料用エピスルフィド化合物の製造方法、当該製造方法により得られたエピスルフィド含有組成物および該組成物を含む光学材料用組成物を提供することにある。
【課題を解決するための手段】
【００１０】
本発明者らは鋭意検討の結果、所定の製造方法から得られるエピスルフィド化合物またはエピスルフィド含有組成物を用いることにより、透明性、屈折率、耐熱性などのバランスに優れ、屈折率１．６０を超える超高屈折率プラスチックレンズ等の光学材料を提供できることを見出し、本発明を完成した。
すなわち、本発明は、以下に示すことができる。【００１１】
［１］  グリセリンを塩素化し、ジクロロプロパノールを得る工程と、
前記ジクロロプロパノールをエポキシ化し、エピクロルヒドリンを得る工程と、
前記エピクロルヒドリンを硫化剤と反応させ、チオール化合物を経てビス（クロロヒドリン）（ジ）スルフィド化合物を得る工程と、
前記ビス（クロロヒドリン）（ジ）スルフィド化合物を塩基条件下でエポキシ化し、エポキシ化合物を得る工程と、
前記エポキシ化合物を硫化剤と反応させて、下記一般式（１）で表されるエピスルフィド化合物を得る工程と、
を含む、光学材料用エピスルフィド化合物の製造方法：
【化１】
2015137402.tif 000003
（式中、ｎは０又は１を示す。）。
［２］  前記グリセリンは、植物由来原料から得られたものである、［１］に記載の光学材料用エピスルフィド化合物の製造方法。
［３］  植物由来原料から得られたグリセリンを含む組成物ａにおいて、該グリセリンを塩素化し、ジクロロプロパノールを含む組成物ｂを得る工程と、
前記組成物ｂにおいて、前記ジクロロプロパノールをエポキシ化し、エピクロルヒドリンを含む組成物ｃを得る工程と、
前記組成物ｃにおいて、前記エピクロルヒドリンを硫化剤と反応させ、チオール化合物を経てビス（クロロヒドリン）（ジ）スルフィド化合物を含む組成物ｄを得る工程と、
前記組成物ｄにおいて、前記ビス（クロロヒドリン）（ジ）スルフィド化合物を塩基条件下でエポキシ化し、エポキシ化合物を含む組成物ｅを得る工程と、
前記組成物ｅにおいて、前記エポキシ化合物を硫化剤と反応させ、下記一般式（１）で表されるエピスルフィドを含む組成物ｆを得る工程と、
を含む、エピスルフィド含有組成物の製造方法：
【化２】
2015137402.tif 000004
（式中、ｎは０又は１を示す。）。
［４］  ［３］に記載の製造方法から得られる、下記一般式（１）で表されるエピスルフィド含有組成物：
【化３】
2015137402.tif 000005
（式中、ｎは０又は１を示す。）。
［５］  ［４］に記載のエピスルフィド含有組成物を含む、光学材料用重合性組成物。
［６］  さらにポリイソシアネート（ａ）を含む、［５］に記載の光学材料用重合性組成物。
［７］  ポリイソシアネート（ａ）が、ヘキサメチレンジイソシアネート、イソホロンジイソシアネート、ビス（イソシアナトメチル）シクロヘキサン、ジシクロヘキシルメタンジイソシアネート、２，５−ビス（イソシアナトメチル）ビシクロ−[２．２．１]−ヘプタン、２，６−ビス（イソシアナトメチル）ビシクロ−[２．２．１]−ヘプタン、ｍ−キシリレンジイソシアネート、および２，５−ビス（イソシアナトメチル）−１，４−ジチアンから選択される少なくとも１種である、［６］に記載の光学材料用重合性組成物。
［８］  さらにポリチオール（ｂ）を含む、［５］〜［７］のいずれかに記載の光学材料用重合性組成物。
［９］  ポリチオール（ｂ）が、４−メルカプトメチル−１，８−ジメルカプト−３，６−ジチアオクタン、４，８または４，７または５，７−ジメルカプトメチル−１，１１−ジメルカプト−３，６，９−トリチアウンデカン、ペンタエリスリトールテトラキスメルカプトアセテート、ペンタエリスリトールテトラキスメルカプトプロピオネート、２，５−ビス（メルカプトメチル）−１，４−ジチアン、ビス（メルカプトエチル）スルフィド、１，１，３，３−テトラキス（メルカプトメチルチオ）プロパン、４，６−ビス（メルカプトメチルチオ）−１，３−ジチアン、２−（２，２−ビス（メルカプトメチルチオ）エチル）−１，３−ジチエタン、１，１，２，２−テトラキス（メルカプトメチルチオ）エタン、３−メルカプトメチル−１，５−ジメルカプト−２，４−ジチアペンタン、トリス（メルカプトメチルチオ）メタン、およびエチレングリコールビス（３−メルカプトプロピオネート）から選択される少なくとも１種である、［８］に記載の光学材料用重合性組成物。
［１０］  ポリチオール（ｂ）は、植物由来原料から得られたポリチオールであって、４−メルカプトメチル−１，８−ジメルカプト−３，６−ジチアオクタン、４，８または４，７または５，７−ジメルカプトメチル−１，１１−ジメルカプト−３，６，９−トリチアウンデカンから選択される、［８］または［９］に記載の光学材料用重合性組成物。
［１１］  ［５］〜［１０］のいずれかに記載の光学材料用重合性組成物を重合硬化して得られた樹脂からなる成形体。
［１２］  前記樹脂のバイオマス度が２５％以上である、［１１］に記載の成形体。
［１３］  ガラス転移温度（Ｔｇ）が６０℃以上である、［１１］または［１２］に記載の成形体。
［１４］  ［１１］〜［１３］のいずれかに記載の成形体からなる光学材料。
［１５］  ［１１］〜［１３］のいずれかに記載の成形体からなるプラスチック眼鏡レンズ。
［１６］  偏光フィルムの少なくとも一方の面に、［１１］〜［１３］のいずれかに記載の成形体からなる層が積層している、プラスチック偏光レンズ。
なお、本発明において「（ジ）スルフィド化合物」とは、スルフィド化合物またはジスルフィド化合物を意味する。
【発明の効果】
【００１２】
本発明の製造方法より得られたエピスルフィド化合物またはエピスルフィド含有組成物を用いることにより、透明性、屈折率、耐熱性などのバランスに優れ、屈折率１．６０を超える超高屈折率プラスチックレンズ等の光学材料を得ることができる。
さらに、植物由来原料から得られたエピスルフィド化合物またはエピスルフィド含有組成物を用いることにより、バイオマス度が２５％以上を有し、さらに上記物性にも優れたプラスチックレンズ等の光学材料を提供することができる。
【発明を実施するための形態】
【００１３】
本発明の光学材料用エピスルフィド化合物の製造方法は、
グリセリンを塩素化し、ジクロロプロパノールを得る工程と、
前記ジクロロプロパノールをエポキシ化し、エピクロルヒドリンを得る工程と、
前記エピクロルヒドリンを硫化剤と反応させ、チオール化合物を経てビス（クロロヒドリン）（ジ）スルフィド化合物を得る工程と、
前記ビス（クロロヒドリン）（ジ）スルフィド化合物を塩基条件下でエポキシ化し、エポキシ化合物を得る工程と、
前記エポキシ化合物を硫化剤と反応させて、下記一般式（１）で表されるエピスルフィド化合物を得る工程と、を含む。
【００１４】
【化４】
2015137402.tif 000006
【００１５】
式中、ｎは０または１を示す。
一般式（１）で表されるエピスルフィド化合物は、具体的にはビス（２，３−エピチオプロピル）スルフィド、ビス（２，３−エピチオプロピル）ジスルフィドである。
本実施形態においては、これらのエピスルフィド化合物の製造方法を説明する。
【００１６】
（ビス（２，３−エピチオプロピル）スルフィドの製造方法）
本実施形態において、光学材料用エピスルフィド化合物であるビス（２，３−エピチオプロピル）スルフィドの製造方法は、下記反応式（２）に示すように、以下の工程を含む。
（ｉ）グリセリンを塩素化し、ジクロロプロパノールを得る工程（下記反応式（２）のａ））
（ii）前記ジクロロプロパノールをエポキシ化し、エピクロルヒドリンを得る工程（下記反応式（２）のｂ））
（iii）前記エピクロルヒドリンを硫化剤と反応させ、チオール化合物を経てビス（クロロヒドリン）スルフィド化合物を得る工程（下記反応式（２）のｃ））
（iv）前記ビス（クロロヒドリン）スルフィド化合物を塩基条件下でエポキシ化し、エポキシ化合物を得る工程（下記反応式（２）のｄ））
（ｖ）前記エポキシ化合物を硫化剤と反応させて、ビス（２，３−エピチオプロピル）スルフィドを得る工程（下記反応式（２）のe））
【００１７】
【化５】
2015137402.tif 000007
【００１８】
これらの工程について、以下詳細に説明する。
工程（ｉ）
グリセリンを塩素化する場合、塩素化剤として、塩素、塩化水素などが使用でき、触媒の存在下又は不存在下で行うことができる。好ましくは好適な触媒の存在下で反応を行う。この場合、カルボン酸又はカルボン酸誘導体に基づく触媒、例えばカルボン酸無水物、カルボン酸塩素化物、カルボン酸塩又はカルボン酸エステルが有利に用いられる。
触媒としては、酢酸、蟻酸、プロピオン酸、酪酸等の脂肪酸及び安息香酸などの芳香族カルボン酸誘導体から選択される少なくとも1種のカルボン酸等が挙げられる。カルボン酸としては、ジ−、トリ−又はテトラカルボン酸などのポリ(カルボン酸)でもよく、その中ではジカルボン酸が好ましい。
【００１９】
塩素化反応では、溶媒として、トルエン、キシレン、クロロベンゼン、ジクロロベンゼン、ニトロベンゼン等の芳香族系溶媒類、ジクロロメタン、クロロホルム、ジクロロエタン等の脂肪族系溶媒類、メタノール、エタノール、イソプロパノール、ブタノール、メトキシエタノール、エチレングリコール、グリセリン等のアルコール類等及び水が好ましく用いられる。これらは単独で用いても、２種以上を混合して用いてもよい。
【００２０】
反応温度は２０〜１６０℃が好ましく、８０〜１４０℃であればより好ましく、９０〜１２０℃であれば更に好ましい。この反応は、塩化水素を使用する場合、一般に０．００２バール以上、好ましくは０．０２バール以上、特に好ましくは０．０５バール以上の塩化水素の分圧で実施され、この圧力は、一般に５０バール以下、好ましくは３０バール以下、特に好ましくは２０バール以下である。
【００２１】
工程（ii）
ジクロロプロパノールからエピクロルヒドリンを合成する際、ジクロロプロパノールに対し、塩基当量は０．５〜５当量が好ましく、０．９〜２．０当量であれば更に好ましい。用いることができる塩基は、トリエチルアミン、トリブチルアミン、ジメチルシクロヘキシルアミン、ジエチルアニリン、ピリジン、水酸化ナトリウム、水酸化カリウム、水酸化マグネシウム、水酸化カルシウム、炭酸ナトリウム、炭酸水素ナトリウム、炭酸カリウム、ナトリウムメチラート、ｔ−ブトキシカリウム、燐酸一水素二ナトリウム、酢酸ナトリウム等の有機・無機塩基類である。
【００２２】
本発明のエピクロルヒドリンを製造するための方法では、反応温度は０〜１４０℃が好ましく、１０〜５０℃であれば更に好ましい。使用できる溶媒として、トルエン、キシレン、クロロベンゼン、ジクロロベンゼン、ニトロベンゼン等の芳香族系溶媒類、ジクロロメタン、クロロホルム、ジクロロエタン等の脂肪族系溶媒類、メタノール、エタノール、イソプロパノール、ブタノール、メトキシエタノール、エチレングリコール、グリセリン等のアルコール類等及び水が好ましく用いられる。これらは単独で用いても、２種以上を混合して用いてもよい。
【００２３】
工程（iii）
エピクロルヒドリンに硫化水素、水硫化ナトリウム、硫化ナトリウム等の硫化剤を反応させ、１−クロロ−３−メルカプト−２−プロパノール（チオール化合物）を経由してビス（クロロヒドリン）スルフィド化合物を合成する。このチオール化合物を経由する場合、チオール化合物を単離することなく系内で直接ビスクロロヒドリンを得ることもできる。これら硫化剤の使用量は、エピクロルヒドリンに対して、０．３〜４当量、好ましくは０．４〜３当量、より好ましくは０．５〜２当量とすることができる。
この際、反応触媒として、トリエチルアミン、トリブチルアミン、ジメチルシクロヘキシルアミン、ジエチルアニリン、ピリジン、水酸化ナトリウム、水酸化カリウム、水酸化マグネシウム、水酸化カルシウム、炭酸ナトリウム、炭酸水素ナトリウム、炭酸カリウム、ナトリウムメチラート、ｔ−ブトキシカリウム、燐酸一水素二ナトリウム、酢酸ナトリウム等の有機・無機塩基類を加えた方が好ましい結果を与える場合が多い。これら塩基の中では、無機塩基類の方が比較的好ましく、無機塩基類のなかでは水酸化ナトリウム、水酸化カリウム、炭酸カリウム、水酸化カルシウム等が好ましい。
これら塩基の添加量は、エピクロルヒドリンに対して０．１〜１０ｗｔ％が好ましく、０．３〜５ｗｔ％であればさらに好ましい。反応温度は−２０〜５０℃が好ましく、０〜４０℃であれば更に好ましい。
【００２４】
反応溶媒は、使用してもしなくてもよいが、使用する場合はトルエン、キシレン、クロロベンゼン、ジクロロベンゼン、ニトロベンゼン等の芳香族系溶媒類、ジクロロメタン、クロロホルム、ジクロロエタン等の脂肪族系溶媒類、メタノール、エタノール、イソプロパノール、ブタノール、メトキシエタノール、エチレングリコール、グリセリン等のアルコール類、水等が好ましく用いられる。これらは単独で用いても、２種以上を混合して用いてもよい。
水と芳香族系溶媒類、または水と脂肪族系溶媒類等の二層分離型混合溶媒系を用いる場合は、相間移動触媒として、アルコール類、４級アルキルアンモニウム塩、アルキルまたはアリールカルボン酸金属塩、アルキルまたはアリールスルホン酸金属塩、酸性アルキルまたはアリール燐酸エステルとその金属塩等の界面活性剤類を加えた場合、好ましい結果を与える場合が多い。これらの界面活性剤類の添加量は、反応マス総重量に対して０．００１〜２０ｗｔ％が好ましく、０．１〜１０ｗｔ％であればさらに好ましい。
【００２５】
工程（iv）
工程（iii）で得られた反応マスにトリエチルアミン、トリブチルアミン、ジメチルシクロヘキシルアミン、ジエチルアニリン、ピリジン、水酸化ナトリウム、水酸化カリウム、水酸化マグネシウム、水酸化カルシウム、炭酸ナトリウム、炭酸水素ナトリウム、炭酸カリウム、ナトリウムメチラート、ｔ−ブトキシカリウム、燐酸一水素二ナトリウム、酢酸ナトリウム等の有機・無機塩基類を加えて、エポキシ化合物を含む組成物を得る。
【００２６】
これら塩基は、単独でも２種類以上を併用してもよいが、用いる塩基の種類は有機塩基類よりも無機塩基類の方が比較的好ましく、無機塩基類のなかでは水酸化ナトリウム、水酸化カリウムが好ましい。これらの塩基の使用量は、先に使用したエピクロルヒドリンに対して、１〜１０当量が好ましく、２〜５当量であれば更に好ましい。また、反応温度は−１０〜６０℃が好ましく、５〜３０℃であれば更に好ましい。通常は、このような２段法によって反応式（２）において表されるエポキシ化合物が合成されるが、エピクロルヒドリン類に対して当量以上の有機・無機塩基類を加え、次いでエピクロルヒドリン類を加える１段法でも合成可能である。工程（iv）においては、エポキシ化合物を含む組成物として得られる。
【００２７】
工程（ｖ）
チオエポキシ化合物（ビス（２，３−エピチオプロピル）スルフィド）を含む組成物は、工程（iv）で得られたエポキシ化合物を含む組成物において、エポキシ化合物を硫化剤と反応させることで得られる。硫化剤としては、チオ尿素、又はチオシアン酸ナトリウム、チオシアン酸カリウム、チオシアン酸アンモニウム、チオシアン酸カルシウム、チオシアン酸鉛等のチオシアン酸塩等が挙げられる。チオシアン酸塩を使用する場合は、チオシアン酸ナトリウム、チオシアン酸カリウム、チオシアン酸アンモニウムが比較的に好ましく、チオシアン酸ナトリウムであれば更に好ましい。
【００２８】
硫化剤であるチオ尿素、又はチオシアン酸塩の使用量は、例えば、エポキシ基に対して当量以上で用いられるが、好ましくは１〜５当量、更に好ましくは１〜３当量の範囲である。１当量未満では純度が低下し、５当量を超えると経済的に不利になる場合がある。
反応温度はチオ尿素、又はチオシアン酸塩の種類によって大きく異なる為特に限定はできないが、チオ尿素を使用する場合は凡そ１０〜３０℃が好ましく、チオシアン酸塩を使用する場合は凡そ３０〜６０℃が好ましい。
【００２９】
チオエポキシ化合物を合成する場合、通常、エポキシ化合物の合成時とほぼ同様の反応溶媒が使用される。例えば、トルエン、キシレン、クロロベンゼン、ジクロロベンゼン、ニトロベンゼン等の芳香族系溶媒類、ジクロロメタン、クロロホルム、ジクロロエタン等の脂肪族系溶媒類、メタノール、エタノール、イソプロパノール、ブタノール、メトキシエタノール、エチレングリコール、グリセリン等のアルコール類等が好ましく用いられる。これらは単独で用いても、２種以上を混合して用いてもよい。エポキシ化の場合と異なり、チオエポキシ化の場合は、水は反応速度を遅くさせる傾向にある為、あまり好ましくは用いられない。
【００３０】
本実施形態の製造方法のように、グリセリンから製造されるエピクロルヒドリンは、不純物（塩素系副生物、加水分解性塩素）の量が、アリルクロライドやプロピレンなどの石油資源由来原料から合成されたエピクロルヒドリンに比べて少ない。塩素系副生物としては、アリルクロライド、１，２−ジクロロプロパン、２，３−ジクロロプロペン、２−クロロアリルアルコール、１，３−ジクロロプロペン、１，２，３−トリクロロプロパンなどを挙げることができる。これらの塩素系副生物は反応性に富んでいるため、エピスルフィド化合物の製造において副生成物を生成する原因となる。そのため、グリセリンから製造されるエピクロルヒドリンを用いることにより、中間体や最終物の色相などの品質や保管安定性、精製負荷などの点で優れる。これらの塩素系の不純物は、エピクロルヒドリンと沸点が近く、蒸留でも完全に除去することは困難である。
本発明者らは、例えば、塩素系副生物であるジクロロプロペンが、クロロメルカプトプロパノールと反応してクロロー（２−クロロアリル）チオ）プロパノールなどのより構造の複雑な塩素系不純物を生じ、さらに製造工程進む中で最終物中の不純物含量を増加させることを見出し、さらにグリセリンから製造されるエピクロルヒドリンを原料とすることでこのような副生物の生成を抑制できることを見出し、本発明を完成させた。さらに、植物由来原料から得られたグリセリンから製造されるエピクロルヒドリンは、当該効果により優れることを見出し、本発明を完成させた。
本実施形態の製造方法から得られるエピクロルヒドリンは、塩素系不純物の量が５０００ｐｐｍ以下、好ましくは４５００ｐｐｍ以下、２０００ｐｐｍ以下、１５０ｐｐｍ以下、５０ｐｐｍ以下である。
本実施形態において、このような不純物を含むグリセリンやエピクロルヒドリン等は、それぞれグリセリン含有組成物やエピクロルヒドリン含有組成物等と表すことができる。
結果として、色相などの品質の良いエピスルフィド化合物が得られるため、成形体において光学物性のばらつきや光学歪の発生率などが抑制され、光学製品の歩留まりが向上する利点を有している。
【００３１】
本実施形態において、エピスルフィド化合物であるビス（２，３−エピチオプロピル）スルフィドは、上記のように、グリセリンを塩素化し、エポキシ化することで得られるエピクロルヒドリンを原料として合成される。原料として用いられるグリセリンは、化石資源原料由来でも天然物起源のものでもよいが、バイオマス度の高いエピスルフィド化合物を得ることができるという観点から天然物起源のものが好ましい。グリセリンは、例えば植物もしくは藻類などの油脂を鹸化することにより得られる。
【００３２】
本実施形態において、植物由来原料から得られたグリセリンから、ビス（２，３−エピチオプロピル）スルフィドを合成するには、以下のように植物由来原料から得られたグリセリンを含む組成物を反応液のまま次工程に用いることにより行うことができる。これにより、ビス（２，３−エピチオプロピル）スルフィド含有組成物（エピスルフィド含有組成物）として得ることができる。
【００３３】
（ｉ）植物由来原料から得られたグリセリンを含む組成物において、該グリセリンを塩素化し、ジクロロプロパノールを含む組成物を得る工程
（ii）前記組成物において、前記ジクロロプロパノールをエポキシ化し、エピクロルヒドリンを含む組成物を得る工程
（iii）前記組成物において、前記エピクロルヒドリンを硫化剤と反応させ、チオール化合物を経てビス（クロロヒドリン）スルフィド化合物を含む組成物を得る工程
（iv）前記組成物において、前記ビス（クロロヒドリン）スルフィド化合物を塩基条件下でエポキシ化し、エポキシ化合物を含む組成物を得る工程
（ｖ）前記組成物において、前記エポキシ化合物を硫化剤と反応させ、ビス（２，３−エピチオプロピル）スルフィドを含む組成物を得る工程
【００３４】
工程（ｉ）において用いられる、植物由来原料から得られたグリセリンを含む組成物は、菜種油、パーム油、ひまし油、オリーブ油などの植物油脂または藻類などの油脂に含まれるグリセリンの脂肪酸エステルから加水分解やエステル交換を施すことで得ることができる。
【００３５】
工程（ｖ）は、組成物を精製する工程を含むことができる。
【００３６】
植物由来原料から得られたグリセリンを原料に用いることにより、光学材料の製造プロセス全体の環境負荷低減を図ることができる。さらに、グリセリンから製造されるエピクロルヒドリン中の不純物（塩素系副生物、加水分解性塩素）は、プロピレンなどの石油資源由来のエピクロルヒドリンに比べ少ない。そのため、エピスルフィド化合物の製造において、中間体や最終物の色相などの品質や保管安定性、精製負荷などの点で優れている。
結果として、植物由来原料から得られたグリセリンを原料に用いることにより、地球環境の保全に貢献し、品質の良いエピスルフィド化合物が得られるため、光学物性のばらつきや光学歪の発生率などが抑制され、光学製品の歩留まりが向上する利点をも有している。
【００３７】
（ビス（２，３−エピチオプロピル）ジスルフィドの製造方法）
光学材料用エピスルフィド化合物であるビス（２，３−エピチオプロピル）ジスルフィドの合成方法は、下記反応式（３）に示すように、以下の工程を含む。
【００３８】
（ｉ）グリセリンを塩素化し、ジクロロプロパノールを得る工程（下記反応式（３）のａ））
（ii）前記ジクロロプロパノールをエポキシ化し、エピクロルヒドリンを得る工程（下記反応式（３）のb））
（iii）前記エピクロルヒドリンを硫化剤と反応させて、ビスクロロヒドリンとし、次いで酸化することによりビス（クロロヒドリン）ジスルフィド化合物を得る工程（下記反応式（３）のc））
（iv）前記ビス（クロロヒドリン）ジスルフィド化合物を塩基条件下でエポキシ化し、エポキシ化合物を得る工程（下記反応式（３）のd））
（ｖ）前記エポキシ化合物を硫化剤と反応させて、ビス（２，３−エピチオプロピル）ジスルフィドを得る工程（下記反応式（３）のe））
【００３９】
【化６】
2015137402.tif 000008
【００４０】
これらの工程について、以下詳細に説明する。
工程（ｉ）
グリセリンを塩素化する場合、塩素化剤として、塩素、塩化水素などが使用でき、触媒の存在下又は不存在下で行うことができる。好ましくは好適な触媒の存在下で反応を行う。この場合、カルボン酸又はカルボン酸誘導体に基づく触媒、例えばカルボン酸無水物、カルボン酸塩素化物、カルボン酸塩又はカルボン酸エステルが有利に用いられる。
触媒としては、酢酸、蟻酸、プロピオン酸、酪酸等の脂肪酸及び安息香酸などの芳香族カルボン酸誘導体から選択される少なくとも1種のカルボン酸等が挙げられる。カルボン酸としては、ジ−、トリ−又はテトラカルボン酸などのポリ(カルボン酸)でもよく、その中ではジカルボン酸が好ましい。
【００４１】
反応溶媒として、トルエン、キシレン、クロロベンゼン、ジクロロベンゼン、ニトロベンゼン等の芳香族系溶媒類、ジクロロメタン、クロロホルム、ジクロロエタン等の脂肪族系溶媒類、メタノール、エタノール、イソプロパノール、ブタノール、メトキシエタノール、エチレングリコール、グリセリン等のアルコール類等が好ましく用いられる。これらは単独で用いても、２種以上を混合して用いてもよい。
【００４２】
反応温度は２０〜１６０℃が好ましく、８０〜１４０℃であればより好ましく、９０〜１２０℃であれば更に好ましい。この反応は、塩化水素を使用する場合、一般に０．００２バール以上、好ましくは０．０２バール以上、特に好ましくは０．０５バール以上の塩化水素の分圧で実施され、この圧力は、一般に５０バール以下、好ましくは３０バール以下、特に好ましくは２０バール以下である。
【００４３】
工程（ii）
ジクロロプロパノールからエピクロルヒドリンを合成する際、ジクロロプロパノールに対し、塩基は０．５〜５当量が好ましく、０．９〜２．０当量であれば更に好ましい。
用いることができる塩基は、トリエチルアミン、トリブチルアミン、ジメチルシクロヘキシルアミン、ジエチルアニリン、ピリジン、水酸化ナトリウム、水酸化カリウム、水酸化マグネシウム、水酸化カルシウム、炭酸ナトリウム、炭酸水素ナトリウム、炭酸カリウム、ナトリウムメチラート、ｔ−ブトキシカリウム、燐酸一水素二ナトリウム、酢酸ナトリウム等の有機・無機塩基類等が挙げられる。
【００４４】
エピクロルヒドリンを製造するための方法では、反応温度は０〜１４０℃が好ましく、１０〜５０℃であれば更に好ましい。使用できる溶媒として、トルエン、キシレン、クロロベンゼン、ジクロロベンゼン、ニトロベンゼン等の芳香族系溶媒類、ジクロロメタン、クロロホルム、ジクロロエタン等の脂肪族系溶媒類、メタノール、エタノール、イソプロパノール、ブタノール、メトキシエタノール、エチレングリコール、グリセリン等のアルコール類等が好ましく用いられる。これらは単独で用いても、２種以上を混合して用いてもよい。
【００４５】
工程（iii）
エピクロルヒドリンに硫化水素、水硫化ナトリウム、硫化ナトリウム等の硫化剤を反応させ、１−クロロ−３−メルカプト−２−プロパノール（チオール化合物）を経由してビス（クロロヒドリン）ジスルフィド化合物を合成する。これら硫化剤の使用量は、エピクロルヒドリンに対して、０．５〜２当量が好ましく、０．９〜１．２当量であれば更に好ましい。
この際、反応触媒として、トリエチルアミン、トリブチルアミン、ジメチルシクロヘキシルアミン、ジエチルアニリン、ピリジン、水酸化ナトリウム、水酸化カリウム、水酸化マグネシウム、水酸化カルシウム、炭酸ナトリウム、炭酸水素ナトリウム、炭酸カリウム、ナトリウムメチラート、ｔ−ブトキシカリウム、燐酸一水素二ナトリウム、酢酸ナトリウム等の有機・無機塩基類を加えると好ましい結果を与える場合が多い。これら塩基の中では、無機塩基類の方が比較的好ましく、無機塩基類のなかでは水酸化ナトリウム、水酸化カリウム、炭酸カリウム、水酸化カルシウムが好ましい。これら塩基の添加量は、エピクロルヒドリンに対して０．１〜１０ｗｔ％が好ましく、０．３〜５ｗｔ％であればさらに好ましい。反応温度は−２０〜５０℃が好ましく、０〜３０℃であれば更に好ましい。
【００４６】
反応溶媒は、使用してもしなくてもよいが、使用する場合はトルエン、キシレン、クロロベンゼン、ジクロロベンゼン、ニトロベンゼン等の芳香族系溶媒類、ジクロロメタン、クロロホルム、ジクロロエタン等の脂肪族系溶媒類、メタノール、エタノール、イソプロパノール、ブタノール、メトキシエタノール、エチレングリコール、グリセリン等のアルコール類、水等が好ましく用いられる。これらは単独で用いても、２種以上を混合して用いてもよい。水と芳香族系溶媒類、または水と脂肪族系溶媒類等の二層分離型混合溶媒系を用いる場合は、相間移動触媒として、アルコール類、４級アルキルアンモニウム塩、アルキルまたはアリールカルボン酸金属塩、アルキルまたはアリールスルホン酸金属塩、酸性アルキルまたはアリール燐酸エステルとその金属塩等の界面活性剤類を加えた場合、好ましい結果を与える場合が多い。これらの界面活性剤類の添加量は、反応マス総重量に対して０．００１〜２０ｗｔ％が好ましく、０．１〜１０ｗｔ％であればさらに好ましい。
【００４７】
得られたチオール化合物である１−クロロ−３−メルカプト−２−プロパノールは、塩素、臭素、ヨウ素、過酸化水素、次亜塩素酸ソーダ等の酸化剤を用いてジスルフィド化させ、ビス（クロロヒドリン）ジスルフィド化合物を得ることができる。これら酸化剤の使用量は、エピクロルヒドリンに対して、０．２〜５当量が好ましく、０．４〜２．０当量であれば更に好ましい。反応温度は０〜５０℃が好ましく、０〜３０℃であれば更に好ましい。反応溶媒は、使用してもしなくてもよいが、使用する場合はトルエン、キシレン、クロロベンゼン、ジクロロベンゼン、ニトロベンゼン等の芳香族系溶媒類、ジクロロメタン、クロロホルム、ジクロロエタン等の脂肪族系溶媒類、メタノール、エタノール、イソプロパノール、ブタノール、メトキシエタノール、エチレングリコール、グリセリン等のアルコール類、水等が好ましく用いられる。
【００４８】
工程（iv）
工程（iii）で得られた反応マスにトリエチルアミン、トリブチルアミン、ジメチルシクロヘキシルアミン、ジエチルアニリン、ピリジン、水酸化ナトリウム、水酸化カリウム、水酸化マグネシウム、水酸化カルシウム、炭酸ナトリウム、炭酸水素ナトリウム、炭酸カリウム、ナトリウムメチラート、ｔ−ブトキシカリウム、燐酸一水素二ナトリウム、酢酸ナトリウム等の有機・無機塩基類を加えて、エポキシ化合物を含む組成物を得る。
【００４９】
これら塩基は、単独でも２種類以上を併用してもよい。用いる塩基の種類は有機塩基類よりも無機塩基類の方が比較的好ましく、無機塩基類のなかでは水酸化ナトリウム、水酸化カリウムが好ましい。これらの塩基の使用量は、先に使用したエピクロルヒドリンに対して、１〜１０当量が好ましく、２〜５当量であれば更に好ましい。
また、反応温度は−１０〜６０℃が好ましく、５〜３０℃であれば更に好ましい。通常は、このような２段法によって本発明に係わるエポキシ化合物が合成されるが、エピクロルヒドリン類に対して当量以上の有機・無機塩基類を加え、次いでエピクロルヒドリン類を加える１段法でも合成可能である。工程（iv）においては、エポキシ化合物を含む組成物として得られる。
【００５０】
工程（ｖ）
チオエポキシ化合物（ビス（２，３−エピチオプロピル）ジスルフィド）を含む組成物は、工程（iv）で得られたエポキシ化合物を含む組成物において、エポキシ化合物を硫化剤と反応させることで得られる。硫化剤としては、チオ尿素、又はチオシアン酸ナトリウム、チオシアン酸カリウム、チオシアン酸アンモニウム、チオシアン酸カルシウム、チオシアン酸鉛等のチオシアン酸塩等が挙げられる。チオシアン酸塩を使用する場合は、チオシアン酸ナトリウム、チオシアン酸カリウム、チオシアン酸アンモニウムが好ましく、チオシアン酸ナトリウムが更に好ましい。
【００５１】
硫化剤であるチオ尿素、又はチオシアン酸塩の使用量は、例えば、エポキシ基に対して当量以上で用いられるが、好ましくは１〜５当量、更に好ましくは１〜３当量の範囲である。１当量未満では純度が低下し、５当量を超えると経済的に不利になる場合がある。
反応温度はチオ尿素、又はチオシアン酸塩の種類によって大きく異なる為特に限定はできないが、チオ尿素を使用する場合は凡そ１０〜３０℃が好ましく、チオシアン酸塩を使用する場合は凡そ３０〜６０℃が好ましい。
【００５２】
チオエポキシ化合物を合成する場合、通常、エポキシ化合物の合成時とほぼ同様の反応溶媒が使用される。例えば、トルエン、キシレン、クロロベンゼン、ジクロロベンゼン、ニトロベンゼン等の芳香族系溶媒類、ジクロロメタン、クロロホルム、ジクロロエタン等の脂肪族系溶媒類、メタノール、エタノール、イソプロパノール、ブタノール、メトキシエタノール、エチレングリコール、グリセリン等のアルコール類等が好ましく用いられる。これらは単独で用いても、２種以上を混合して用いてもよい。エポキシ化の場合と異なり、チオエポキシ化の場合は、水は反応速度を遅くさせる傾向にある為、好ましくは用いられない。
【００５３】
グリセリンから製造されるエピクロルヒドリン中の不純物（塩素系副生物、加水分解性塩素）は、プロピレンなどの石油資源由来のエピクロルヒドリンに比べ少ない。そのため、エピスルフィド化合物の製造において、中間体や最終物の色相などの品質や保管安定性、精製負荷などの点で優れている。
結果として、品質の良いエピスルフィド化合物が得られるため、光学物性のばらつきや光学歪の発生率などが抑制され、光学製品の歩留まりが向上する利点を有している。
【００５４】
本実施形態において、エピスルフィド化合物であるビス（２，３−エピチオプロピル）ジスルフィドは、上記のように、グリセリンを塩素化し、エポキシ化することで得られるエピクロルヒドリンを原料として合成される。原料として用いられるグリセリンは、化石資源原料由来でも天然物起源のものでもよいが、バイオマス度の高いエピスルフィド化合物を得ることができるという観点から天然物起源のものが好ましい。グリセリンは、例えば植物もしくは藻類などの油脂を鹸化することにより得られる。
【００５５】
本実施形態において、植物由来原料から得られたグリセリンから、ビス（２，３−エピチオプロピル）ジスルフィドを合成するには、以下のように植物由来原料から得られたグリセリンを含む組成物を反応液のまま次工程に用いることにより行うことができる。これにより、ビス（２，３−エピチオプロピル）ジスルフィド含有組成物（エピスルフィド含有組成物）として得ることができる。
なお、反応条件は、前記工程（ｉ）〜（ｖ）と同様である。
【００５６】
（ｉ）植物由来原料から得られたグリセリンを含む組成物ａにおいて、該グリセリンを塩素化し、ジクロロプロパノールを含む組成物を得る工程
（ii）前記組成物において、前記ジクロロプロパノールをエポキシ化し、エピクロルヒドリンを含む組成物を得る工程
（iii）前記組成物において、前記エピクロルヒドリンを硫化剤と反応させ、次いで酸化することによりビス（クロロヒドリン）ジスルフィド化合物を含む組成物を得る工程
（iv）前記組成物において、前記ビス（クロロヒドリン）ジスルフィド化合物を塩基条件下でエポキシ化し、エポキシ化合物を含む組成物を得る工程
（ｖ）前記組成物において、前記エポキシ化合物を硫化剤と反応させ、ビス（２，３−エピチオプロピル）ジスルフィドを含む組成物を得る工程
【００５７】
工程（ｉ）において用いられる、植物由来原料から得られたグリセリンを含む組成物は、菜種油、パーム油、ひまし油、オリーブ油などの植物油脂または藻類などの油脂に含まれるグリセリンの脂肪酸エステルから加水分解やエステル交換を施すことで得ることができる。
工程（ｖ）は、組成物を精製する工程を含むことができる。
【００５８】
植物由来原料から得られたグリセリンを原料に用いることにより、光学材料の製造プロセス全体の環境負荷低減を図ることができる。さらに、グリセリンから製造されるエピクロルヒドリン中の不純物（塩素系副生物、加水分解性塩素）は、プロピレンなどの石油資源由来のエピクロルヒドリンに比べ少ない。そのため、エピスルフィド化合物の製造において、中間体や最終物の色相などの品質や保管安定性、精製負荷などの点で優れている。
結果として、植物由来原料から得られたグリセリンを原料に用いることにより、地球環境の保全に貢献し、品質の良いエピスルフィド化合物が得られるため、光学物性のばらつきや光学歪の発生率などが抑制され、光学製品の歩留まりが向上する利点をも有している。
【００５９】
［光学材料用重合性組成物］
本実施形態の光学材料用重合性組成物は、上述のエピスルフィド化合物またはエピスルフィド含有組成物を含み、さらに、ポリイソシアネート（ａ）および／またはポリチオール（ｂ）を含むことができる。
まず、各成分について説明する。
【００６０】
（ポリイソシアネート（ａ））
ポリイソシアネート（ａ）としては、例えば、
ヘキサメチレンジイソシアネート、２，２，４−トリメチルヘキサンジイソシアネート、２，４，４−トリメチルヘキサメチレンジイソシアネート、リジンジイソシアネートメチルエステル、リジントリイソシアネート、ｍ−キシリレンジイソシアネート、α，α，α′，α′−テトラメチルキシリレンジイソシアネート、ビス（イソシアナトメチル）ナフタリン、メシチリレントリイソシアネート、ビス（イソシアナトメチル）スルフィド、ビス（イソシアナトエチル）スルフィド、ビス（イソシアナトメチル）ジスルフィド、ビス（イソシアナトエチル）ジスルフィド、ビス（イソシアナトメチルチオ）メタン、ビス（イソシアナトエチルチオ）メタン、ビス（イソシアナトエチルチオ）エタン、ビス（イソシアナトメチルチオ）エタン等の脂肪族ポリイソシアネート化合物；
イソホロンジイソシアネート、ビス（イソシアナトメチル）シクロヘキサン、ジシクロヘキシルメタンジイソシアネート、シクロヘキサンジイソシアネート、メチルシクロヘキサンジイソシアネート、ジシクロヘキシルジメチルメタンイソシアネート、２，５−ビス（イソシアナトメチル）ビシクロ−[２．２．１]−ヘプタン、２，６−ビス（イソシアナトメチル）ビシクロ−[２．２．１]−ヘプタン、３，８−ビス（イソシアナトメチル）トリシクロデカン、３，９−ビス（イソシアナトメチル）トリシクロデカン、４，８−ビス（イソシアナトメチル）トリシクロデカン、４，９−ビス（イソシアナトメチル）トリシクロデカン等の脂環族ポリイソシアネート化合物；
フェニレンジイソシアネート、トリレンジイソシアネート、４，４−ジフェニルメタンジイソシアネート、ジフェニルスルフィド−４，４−ジイソシアネート等の芳香族ポリイソシアネート化合物；
２，５−ジイソシアネートチオフェン、２，５−ビス（イソシアナトメチル）チオフェン、２，５−ジイソシアネートテトラヒドロチオフェン、２，５−ビス（イソシアナトメチル）テトラヒドロチオフェン、３，４−ビス（イソシアナトメチル）テトラヒドロチオフェン、２，５−ジイソシアネート−１，４−ジチアン、２，５−ビス（イソシアナトメチル）−１，４−ジチアン、４，５−ジイソシアネート−１，３−ジチオラン、４，５−ビス（イソシアナトメチル）−１，３−ジチオラン等の複素環ポリイソシアネート化合物；
等を挙げることができ、１種または２種以上組み合わせて用いることができる。
【００６１】
さらに、これらイソシアネート化合物の塩素置換体、臭素置換体等のハロゲン置換体、アルキル置換体、アルコキシ置換体、ニトロ置換体や、多価アルコールとのプレポリマー型変性体、カルボジイミド変性体、ウレア変性体、ビウレット変性体、ダイマー化あるいはトリマー化反応生成物等も使用することができる。これらイソシアネート化合物は単独でも、２種類以上を混合しても使用することができる。
【００６２】
これらポリイソシアネート化合物のうち、入手の容易さ、価格、得られる樹脂の性能等から、ジイソシアネート化合物が好ましく使用される。例えば、ヘキサメチレンジイソシアネート、イソホロンジイソシアネート、ビス（イソシアナトメチル）シクロヘキサン、ジシクロヘキシルメタンジイソシアネート、２，５−ビス（イソシアナトメチル）ビシクロ−[２．２．１]−ヘプタン、２，６−ビス（イソシアナトメチル）ビシクロ−[２．２．１]−ヘプタン、ｍ−キシリレンジイソシアネート、および２，５−ビス（イソシアナトメチル）−１，４−ジチアンから選択される少なくとも１種であることが好ましく、２，５−ビス（イソシアナトメチル）ビシクロ−[２．２．１]−ヘプタン、２，６−ビス（イソシアナトメチル）ビシクロ−[２．２．１]−ヘプタン、およびｍ−キシリレンジイソシアネートから選択される少なくとも１種が特に好ましい。
【００６３】
［ポリチオール（ｂ）] 
本実施形態において、ポリチオール化合物（ｂ）としては、例えば、
メタンジチオール、１，２−エタンジチオール、１，２，３−プロパントリチオール、１，２−シクロヘキサンジチオール、ビス（２−メルカプトエチル）エーテル、テトラキス（メルカプトメチル）メタン、ジエチレングリコールビス（２−メルカプトアセテート）、ジエチレングリコールビス（３−メルカプトプロピオネート）、エチレングリコールビス（２−メルカプトアセテート）、エチレングリコールビス（３−メルカプトプロピオネート）、トリメチロールプロパントリス（２−メルカプトアセテート）、トリメチロールプロパントリス（３−メルカプトプロピオネート）、トリメチロールエタントリス（２−メルカプトアセテート）、トリメチロールエタントリス（３−メルカプトプロピオネート）、ペンタエリスリトールテトラキス（２−メルカプトアセテート）、ペンタエリスリトールテトラキス（３−メルカプトプロピオネート）、ビス（メルカプトメチル）スルフィド、ビス（メルカプトメチル）ジスルフィド、ビス（メルカプトエチル）スルフィド、ビス（メルカプトエチル）ジスルフィド、ビス（メルカプトプロピル）スルフィド、ビス（メルカプトメチルチオ）メタン、ビス（２−メルカプトエチルチオ）メタン、ビス（３−メルカプトプロピルチオ）メタン、１，２−ビス（メルカプトメチルチオ）エタン、１，２−ビス（２−メルカプトエチルチオ）エタン、１，２−ビス（３−メルカプトプロピルチオ）エタン、１，２，３−トリス（メルカプトメチルチオ）プロパン、１，２，３−トリス（２−メルカプトエチルチオ）プロパン、１，２，３−トリス（３−メルカプトプロピルチオ）プロパン、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、テトラキス（メルカプトメチルチオメチル）メタン、テトラキス（２−メルカプトエチルチオメチル）メタン、テトラキス（３−メルカプトプロピルチオメチル）メタン、ビス（２，３−ジメルカプトプロピル）スルフィド、２，５−ジメルカプトメチル−１，４−ジチアン、２、５−ジメルカプト−１，４−ジチアン、２，５−ジメルカプトメチル−２，５−ジメチル−１，４−ジチアン、及びこれらのチオグリコール酸およびメルカプトプロピオン酸のエステル、ヒドロキシメチルスルフィドビス（２−メルカプトアセテート）、ヒドロキシメチルスルフィドビス（３−メルカプトプロピオネート）、ヒドロキシエチルスルフィドビス（２−メルカプトアセテート）、ヒドロキシエチルスルフィドビス（３−メルカプトプロピオネート）、ヒドロキシメチルジスルフィドビス（２−メルカプトアセテート）、ヒドロキシメチルジスルフィドビス（３−メルカプトプロピオネート）、ヒドロキシエチルジスルフィドビス（２―メルカプトアセテート）、ヒドロキシエチルジスルフィドビス（３―メルカプトプロピネート）、２−メルカプトエチルエーテルビス（２−メルカプトアセテート）、２−メルカプトエチルエーテルビス（３−メルカプトプロピオネート）、チオジグリコール酸ビス（２−メルカプトエチルエステル）、チオジプロピオン酸ビス（２−メルカプトエチルエステル）、ジチオジグリコール酸ビス（２−メルカプトエチルエステル）、ジチオジプロピオン酸ビス（２−メルカプトエチルエステル）、１，１，３，３−テトラキス（メルカプトメチルチオ）プロパン、１，１，２，２−テトラキス（メルカプトメチルチオ）エタン、４，６−ビス（メルカプトメチルチオ）−１，３−ジチアシクロヘキサン、トリス（メルカプトメチルチオ）メタン、トリス（メルカプトエチルチオ）メタン等の脂肪族ポリチオール化合物；
１，２−ジメルカプトベンゼン、１，３−ジメルカプトベンゼン、１，４−ジメルカプトベンゼン、１，２−ビス（メルカプトメチル）ベンゼン、１，３−ビス（メルカプトメチル）ベンゼン、１，４−ビス（メルカプトメチル）ベンゼン、１，２−ビス（メルカプトエチル）ベンゼン、１，３−ビス（メルカプトエチル）ベンゼン、１，４−ビス（メルカプトエチル）ベンゼン、１，３，５−トリメルカプトベンゼン、１，３，５−トリス（メルカプトメチル）ベンゼン、１，３，５−トリス（メルカプトメチレンオキシ）ベンゼン、１，３，５−トリス（メルカプトエチレンオキシ）ベンゼン、２，５−トルエンジチオール、３，４−トルエンジチオール、１，５−ナフタレンジチオール、２，６−ナフタレンジチオール等の芳香族ポリチオール化合物；
２−メチルアミノ−４，６−ジチオール−ｓｙｍ−トリアジン、３，４−チオフェンジチオール、ビスムチオール、４，６−ビス（メルカプトメチルチオ）−１，３−ジチアン、２−（２，２−ビス（メルカプトメチルチオ）エチル）−１，３−ジチエタン等の複素環ポリチオール化合物；
等を挙げることができ、１種または２種以上組み合わせて用いることができる。
【００６４】
ポリチオール（ｂ）としては、４−メルカプトメチル−１，８−ジメルカプト−３，６−ジチアオクタン、４，８または４，７または５，７−ジメルカプトメチル−１，１１−ジメルカプト−３，６，９−トリチアウンデカン、ペンタエリスリトールテトラキスメルカプトアセテート、ペンタエリスリトールテトラキス（２−メルカプトアセテート）、ペンタエリスリトールテトラキスメルカプトプロピオネート、ペンタエリスリトールテトラキス（３−メルカプトプロピオネート）、２，５−ビス（メルカプトメチル）−１，４−ジチアン、ビス（メルカプトエチル）スルフィド、１，１，３，３−テトラキス（メルカプトメチルチオ）プロパン、４，６−ビス（メルカプトメチルチオ）−１，３−ジチアン、２−（２，２−ビス（メルカプトメチルチオ）エチル）−１，３−ジチエタン、１，１，２，２−テトラキス（メルカプトメチルチオ）エタン、３−メルカプトメチル−１，５−ジメルカプト−２，４−ジチアペンタン、トリス（メルカプトメチルチオ）メタン、およびエチレングリコールビス（３−メルカプトプロピオネート）から選択される少なくとも１種であることが好ましい。
【００６５】
ポリチオール（ｂ）は、植物由来原料から得られたポリチオールであって、４−メルカプトメチル−１，８−ジメルカプト−３，６−ジチアオクタン、４，８または４，７または５，７−ジメルカプトメチル−１，１１−ジメルカプト−３，６，９−トリチアウンデカンから選択されることがより好ましい。
【００６６】
（重合触媒）
本実施形態の重合性組成物は、重合触媒の存在下あるいは不存在下に、加熱あるいは常温放置により重合がなされ、樹脂を製造することができる。
本重合触媒の種類としてはアミン類、ホスフィン類、有機酸およびその塩、エステル、無水物類、無機酸、４級アンモニウム塩類、４級ホスホニウム塩類、３級スルホニウム塩類、２級ヨードニウム塩類、ルイス酸類、ラジカル重合触媒類、カチオン重合触媒類等が通常用いられる。
【００６７】
上記重合触媒は単独でも２種以上を混合して用いてもよく、これら重合触媒のうち、反応性の異なる２種以上のものを併用すると、モノマーのハンドリング性、得られる樹脂の光学物性、色相、透明性、光学ひずみ（脈理）が向上する場合があるため、好ましい場合がある。
【００６８】
硬化触媒の好ましいものの具体例として、アミン類としては、例えば、トリエチルアミン、トリ−ｎ−プロピルアミン、トリイソプロピルアミン、トリ−ｎ−ブチルアミン、トリイソブチルアミン、Ｎ，Ｎ−ジメチルベンジルアミン、Ｎ−メチルモルホリン、Ｎ，Ｎ−ジメチルシクロヘキシルアミン、ジメチルジプロピレントリアミン、ペンタメチルジエチレントリアミン、ビス（２−ジメチルアミノエチル）エーテル、Ｎ−メチルモルホリン、Ｎ，Ｎ'−ジメチルピペラジン、トリエチレンジアミン、Ｎ，Ｎ，Ｎ'，Ｎ'−テトラメチルエチレンジアミン、ビシクロオクタンジアミン（ＤＡＢＣＯ）等の３級アミン類、例えば、テトラメチルアンモニウムブロミド、テトラエチルアンモニウムブロミド、テトラプロピルアンモニウムブロミド、テトラブチルアンモニウムブロミド、テトラヘキシルアンモニウムブロミド、テトラエチルアンモニウムヒドロキシド等の４級アンモニウム塩類、例えば、イミダゾール、１，２−ジメチルイミダゾール、ベンジルメチルイミダゾール、２−エチル−４−イミダゾール等のイミダゾール類、例えば、ピラゾール、３，５−ジメチルピラゾール等のピラゾール類、例えば、１，２，２，６，６−ペンタメチル−４−ピペリジノール、１，２，２，６，６−ペンタメチル−４−ヒドロキシエチル−４−ピペリジノール、メチル−１，２，２，６，６−ペンタメチル−４−ピペリジルセバケート、メチル−１，２，２，６，６−ペンタメチル−４−ピペリジルセバケートとビス（１，２，２，６，６−ペンタメチル−４−ピペリジル）セバケートとの混合物、ビス（１，２，２，６，６−ペンタメチル−４−ピペリジル）セバケート、ビス（２，２，６，６−テトラメチル−１−（オクチルオキシ）−４−ピペリジル）セバケート、ビス（１，２，２，６，６−ペンタメチル−４−ピペリジル）［［３，５−ビス（１，１−ジメチルエチル）−４−ヒドロキシフェニル］メチル］ブチルマロネート、テトラキス（１，２，２，６，６−ペンタメチル−４−ピペリジル）ブタン−１，２，３，４−テトラカルボキシレート等のヒンダードアミン類が挙げられる。その他、トリメチルホスフィン、トリエチルホスフィン、トリｎ−プロピルホスフィン、トリイソプロピルホスフィン、トリｎ−ブチルホスフィン、トリフェニルホスフィン、トリベンジルホスフィン、１，２−ビス（ジフェニルホスフィノ）エタン、１，２−ビス（ジメチルホスフィノ）エタン等のホスフィン類、ジメチル錫ジクロライド、ジブチル錫ジクロライド、ジブチル錫ジラウレート、テトラクロロ錫、ジブチル錫オキサイド、塩化亜鉛、アセチルアセトン亜鉛、塩化アルミ、フッ化アルミ、トリフェニルアルミ、テトラクロロチタン、酢酸カルシウム等のルイス酸、ジフェニルヨードニウムヘキサフルオロ燐酸、ジフェニルヨードニウムヘキサフルオロ砒酸、ジフェニルヨードニウムヘキサフルオロアンチモン、トリフェニルスルフォニウムテトラフルオロ硼酸、トリフェニルスルフォニウムヘキサフルオロ燐酸、トリフェニルスルフォニウムヘキサフルオロ砒酸等のカチオン重合触媒が挙げられるが、これら例示化合物のみに限定されるものではない。
【００６９】
これら硬化触媒は単独でも２種以上を混合して用いても良い。
硬化触媒の添加量は、式（１）で示されるエピスルフィド化合物を含有する組成物の総重量に対して０．００１〜１０ｗｔ％の範囲で用いられ、好ましくは０．０１〜１ｗｔ％の範囲で使用される。
【００７０】
（硫黄）
本実施形態の重合性組成物、得られる成形体の屈折率向上を目的として硫黄を添加することができる。光学樹脂に使用するものとしては、その純度は好ましくは９８％以上であり、より好ましくは９９％以上、さらに好ましくは９９．５％以上のものである。純度を高める為に、揮発成分を除去する方法も好ましい場合がある。
【００７１】
性状としては、重合性組成物に溶解可能な形状であれば問題ないが、好ましくは粉末状、さらに好ましくは微粉末状である。
添加する量は、エピスルフィド化合物と硫黄の合計重量を１００重量部とした場合、１０から５０重量部、好ましくは１０から４０重量部、より好ましくは１０から３０重量部使用する。添加の際は、イミダゾール類、アミン類などの公知の加硫触媒を併用することができる。
【００７２】
（樹脂改質剤）
樹脂改質剤としては、エポキシ化合物類、（メタ）アクリレート類を含むオレフィン類、アミン化合物類、チオール化合物類、ポリフェノール類、アミノ酸及びメルカプトアミン類、有機酸類及び無水物、メルカプト有機酸類等が挙げられる。
【００７３】
（その他添加剤）
樹脂改質剤の他に、目的に応じ問題のない範囲で、内部離型剤、光安定剤、ブルーイング剤、紫外線吸収剤、酸化防止剤、染料、充填剤等の公知の各種添加剤などを加えてもよい。内部離型剤は式（４）に示される酸性リン酸エステルを使用することができる。
【００７４】
【化７】
2015137402.tif 000009
【００７５】
式中、ｍは１または２の整数を示し、ｎは０〜１８の整数を示し、Ｒ１は炭素数１〜２０のアルキル基を示し、Ｒ２、Ｒ３はそれぞれ独立に水素原子または、メチル基、エチル基を示す。[  ]ｍ内の炭素数は４から２０であることが好ましい。
【００７６】
一般式（４）中のＲ１としては、例えば、メタン、エタン、プロパン、ブタン、ペンタン、ヘキサン、へプタン、オクタン、ノナン、デカン、ウンデカン、ドデカン、テトラデカン、へキサデカン等の直鎖の脂肪族化合物から誘導される有機残基；
２−メチルプロパン、２−メチルブタン、２−メチルペンタン、３−メチルペンタン、３−エチルペンタン、２−メチルヘキサン、３−メチルヘキサン、３−エチルヘキサン、２−メチルへプタン、３−メチルへプタン、４−メチルへプタン、３−エチルへプタン、４−エチルへプタン、４−プロピルへプタン、２−メチルオクタン、３−メチルオクタン、４−メチルオクタン、３−エチルオクタン、４−エチルオクタン、４−プロピルオクタン等の分岐鎖の脂肪族化合物から誘導される有機残基；
シクロペンタン、シクロへキサン、１，２−ジメチルシクロヘキサン、１，３−ジメチルシクロヘキサン、１，４−ジメチルシクロヘキサン等の脂環族化合物から誘導される有機残基；
等を挙げることができるが、これら例示化合物のみに限定されるものではない。
【００７７】
酸性リン酸エステルの市販品として、ＳＴＥＰＡＮ社製のＺｅｌｅｃＵＮ、城北化学工業社製のＪＰシリーズ、東邦化学工業社製のフォスファノールシリーズ、大八化学工業社製のＡＰ、ＤＰシリーズ等を挙げることができる。
【００７８】
光安定剤としては、ヒンダードアミン系化合物を用いることができる。
ヒンダードアミン系化合物は、Ｃｈｅｍｔｕｒａ社製のＬｏｗｉｌｉｔｅ７６、Ｌｏｗｉｌｉｔｅ９２、ＢＡＳＦ社製のＴｉｎｕｖｉｎ１２３、Ｔｉｎｕｖｉｎ１４４、Ｔｉｎｕｖｉｎ２９２、Ｔｉｎｕｖｉｎ７６５、Ｔｉｎｕｖｉｎ７７０ＤＦ、ＡＤＥＫＡ社製のアデカスタブＬＡ−５２、ＬＡ−７２、城北化学工業社製のＪＦ−９０、ＪＦ−９５等を挙げることができる。
【００７９】
ブルーイング剤としては、可視光領域のうち橙色から黄色の波長域に吸収帯を有し、樹脂からなる光学材料の色相を調整する機能を有するものが挙げられる。ブルーイング剤は、さらに具体的には、青色から紫色を示す物質を含む。
【００８０】
紫外線吸収剤としては、２，２'−ジヒドロキシ−４−メトキシベンゾフェノン、２−ヒドロキシ−４−アクリロイルオキシベンゾフェノン、２−ヒドロキシ−４−アクリロイルオキシ−５−ｔｅｒｔ−ブチルベンゾフェノン、２−ヒドロキシ−４−アクリロイルオキシ−２'，４'−ジクロロベンゾフェノン等のベンゾフェノン系紫外線吸収剤、
２−［４−［（２−ヒドロキシ−３−ドデシルオキシプロピル）オキシ］−２−ヒドロキシフェニル］−４，６−ビス（２，４−ジメチルフェニル）−１，３，５−トリアジン、２−［４−（２−ヒドロキシ−３−トリデシルオキシプロピル）オキシ］−２−ヒドロキシフェニル］−４，６−ビス（２，４ジメチルフェニル）−１，３，５−トリアジン、２−［４−［（２−ヒドロキシ−３−（２'−エチル）ヘキシル）オキシ］−２−ヒドロキシフェニル］−４，６−ビス（２，４−ジメチルフェニル）−１，３，５−トリアジン、２，４−ビス（２−ヒドロキシ−４−ブチルオキシフェニル）−６−（２，４−ビス−ブチルオキシフェニル）−１，３，５−トリアジン、２−（２−ヒドロキシ−４−［１−オクチルオキシカルボニルエトキシ］フェニル）−４，６−ビス（４−フェニルフェニル）−１，３，５−トリアジン等のトリアジン系紫外線吸収剤、
２−（２Ｈ−ベンゾトリアゾール−２−イル）−４−メチルフェノール、２−（２Ｈ−ベンゾトリアゾール−２−イル）−４−ｔｅｒｔ−オクチルフェノール、２−（２Ｈ−ベンゾトリアゾール−２−イル）−４，６−ビス（１−メチル−１−フェニルエチル）フェノール、２−（２Ｈ−ベンゾトリアゾール−２−イル）−４，６−ジ−ｔｅｒｔ−ペンチルフェノール、２−（５−クロロ−２Ｈ−ベンゾトリアゾール−２−イル）−４−メチル−６−ｔｅｒｔ−ブチルフェノール、２−（５−クロロ−２Ｈ−ベンゾトリアゾール−２−イル）−２，４−ｔｅｒｔ−ブチルフェノール、２，２'−メチレンビス［６−（２Ｈ−ベンゾトリアゾール−２−イル）−４−（１，１，３，３−テトラメチルブチル）フェノール］等のベンゾトリアゾール系紫外線吸収剤などが挙げられるが、好ましくは２−（２Ｈ−ベンゾトリアゾール−２−イル）−４−ｔｅｒｔ−オクチルフェノールや２−（５−クロロ−２Ｈ−ベンゾトリアゾール−２−イル）−４−メチル−６−ｔｅｒｔ−ブチルフェノールのベンゾトリアゾール系紫外線吸収剤が挙げられる。これらの紫外線吸収剤は単独でも２種以上を併用することもできる。
【００８１】
これら添加剤の添加量は構成成分の合計１００重量部に対して、０．０５重量部から２．０重量部が好ましく、０．０５重量部から１．５重量部がより好ましい。
本実施形態の光学材料用重合性組成物は、前述の成分を混合することにより得ることができる。混合方法は、従来公知の方法により行うことができる。
【００８２】
本実施形態の重合性組成物は、ａ）前述のエピスルフィド含有組成物を含む重合性組成物、ｂ）前述のエピスルフィド含有組成物にさらにポリチオール化合物を含む重合性組成物、ｃ）前述のエピスルフィド含有組成物にさらにポリチオール化合物およびポリイソシアネート化合物を含む重合性組成物である。
高いバイオマス度を有する観点から、植物由来原料から製造されたモノマー成分を含むことが好ましく、ａ）の重合性組成物中に含まれるエピスルフィド含有組成物は植物由来原料から製造されるものとする。ｂ）の重合性組成物においては、エピスルフイド含有組成物またはポリチオール化合物の少なくとも一方が植物由来原料から製造されるものとする。ｃ）の重合性組成物においては、エピスルフイド含有組成物またはポリチオール化合物、またはポリイソシアネート化合物の少なくとも1つが、植物由来原料から製造されたものとする。
【００８３】
本実施形態の光学材料用重合性組成物は、前述の成分を混合することにより得ることができる。混合方法は、従来公知の方法により行うことができる。
【００８４】
本実施形態の光学材料用重合性組成物は、ポリイソシアネート（ａ）の総イソシアナト基に対するポリチオール（ｂ）の総メルカプト基のモル比は０．８〜１．２の範囲内であり、好ましくは０．８５〜１．１５の範囲内であり、さらに好ましくは０．９〜１．１の範囲内である。前記範囲内で、光学材料、特に眼鏡レンズとして好適に使用される光学材料用重合性組成物を得ることができる。
【００８５】
［成形体］
本実施形態の光学材料用重合性組成物を重合硬化することにより、透明性、屈折率、耐熱性、強度などの物性に優れた成形体を得ることができる。成形体のＴｇは、６０℃以上、好ましくは７０℃以上、さらに好ましくは８０℃以上である。
さらに、植物由来原料を用いることで、地球環境に調和する光学材料用樹脂を含んでなる成形体を得ることができる。光学材料用樹脂のバイオマス度を２５％以上とすることができる。
【００８６】
非化石資源の活用の観点からは、植物由来原料を用い、高いバイオマス度を有する材料を用いることが好ましい。しかしながら、樹脂のバイオマス度を向上させていくと、物性等が低下する場合があった。
【００８７】
本発明者らが鋭意検討したところ、植物由来原料から得られたグリセリンから得られるエピスルフィド含有組成物を用いることにより、バイオマス度が２５％以上のスルフィド樹脂および当該樹脂を含んでなる成形体が得られ、非化石資源の活用に貢献することができるとともに、さらに透明性、耐熱性、強度に優れ、かつ、屈折率、アッベ数、離型性等の物性のバランスにも優れる光学材料用樹脂および当該樹脂を含んでなる成形体が得られることを見出し、本発明を完成させたのである。
【００８８】
［用途］
本実施形態の成形体からなる光学材料は、注型重合時のモールドを変えることにより種々の形状として得ることができる。具体的には、プラスチックレンズ、カメラレンズ、発光ダイオード（ＬＥＤ）、プリズム、光ファイバー、情報記録基板、フィルター、発光ダイオード、自動車用光学レンズ、ロボット用光学レンズ等の各種用途に使用することが可能である。特に、プラスチックレンズ、カメラレンズ、発光ダイオード等の光学材料、光学素子として好適である。
【００８９】
プラスチックレンズとしては、ポリチオウレタン樹脂からなるプラスチック眼鏡レンズ、偏光フィルムの少なくとも一方の面に、ポリチオウレタン樹脂からなる層が積層しているプラスチック偏光レンズを挙げることができる。
【００９０】
［プラスチック眼鏡レンズの製造方法］
本実施形態のプラスチック眼鏡レンズの製造方法は、以下の工程を備える。
工程（１）：レンズ注型用鋳型内に、本実施形態の光学材料用重合性組成物を注入する。
工程（２）：レンズ注型用鋳型内の光学材料用重合性組成物を重合硬化する。
以下、各工程に沿って順に説明する。
【００９１】
工程（１）
本工程においては、ガスケットまたはテープ等で保持された成型モールド（レンズ注型用鋳型）内に、本実施形態の重合性組成物を注入する。この時、得られる成形体に要求される物性によっては、必要に応じて、減圧下での脱泡処理や加圧、減圧等の濾過処理等を行うことが好ましい。
【００９２】
工程（２）
本工程においては、所定の温度で成型モールド内に注型された重合性組成物の重合を開始し、該組成物を重合する。重合条件については、使用するポリイソシアネートやアルコールの種類、モールドの形状等によって大きく条件が異なるため限定されるものではないが、およそ０〜１４０℃の温度で１〜４８時間かけて行われる。
【００９３】
得られたプラスチック眼鏡レンズは必要に応じて、片面又は両面にコーティング層を施して用いてもよい。コーティング層としては、プライマー層、ハードコート層、反射防止層、防曇コート層、防汚染層、撥水層等が挙げられる。これらのコーティング層はそれぞれ単独で用いることも複数のコーティング層を多層化して使用してもよい。両面にコーティング層を施す場合、それぞれの面に同様なコーティング層を施しても、異なるコーティング層を施してもよい。
【００９４】
これらのコーティング層はそれぞれ、紫外線からレンズや目を守る目的で紫外線吸収剤、赤外線から目を守る目的で赤外線吸収剤、レンズの耐候性を向上する目的で光安定剤や酸化防止剤、レンズのファッション性を高める目的で染料や顔料、さらにフォトクロミック染料やフォトクロミック顔料、帯電防止剤、その他、レンズの性能を高めるための公知の添加剤を併用してもよい。塗布によるコーティングを行う層に関しては塗布性の改善を目的とした各種レベリング剤を使用してもよい。
【００９５】
プライマー層は通常、後述するハードコート層と光学レンズとの間に形成される。プライマー層は、その上に形成するハードコート層とレンズとの密着性を向上させることを目的とするコーティング層であり、場合により耐衝撃性を向上させることも可能である。プライマー層には得られた光学レンズに対する密着性の高いものであればいかなる素材でも使用できるが、通常、ウレタン系樹脂、エポキシ系樹脂、ポリエステル系樹脂、メラニン系樹脂、ポリビニルアセタールを主成分とするプライマー組成物などが使用される。プライマー組成物は組成物の粘度を調整する目的でレンズに影響を及ぼさない適当な溶剤を用いてもよい。無論、無溶剤で使用してもよい。
【００９６】
プライマー層は塗布法、乾式法のいずれの方法によっても形成することができる。塗布法を用いる場合、レンズへスピンコート、ディップコートなど公知の塗布方法で塗布された後、固化させることによりプライマー層が形成される。乾式法で行う場合は、ＣＶＤ法や真空蒸着法などの公知の乾式法で形成される。プライマー層を形成するに際し、密着性の向上を目的として、必要に応じてレンズの表面は、アルカリ処理、プラズマ処理、紫外線処理などの前処理を行っておいてもよい。
ハードコート層は、レンズ表面に耐擦傷性、耐摩耗性、耐湿性、耐温水性、耐熱性、耐候性等機能を与えることを目的としたコーティング層である。
【００９７】
ハードコート層は、一般的には硬化性を有する有機ケイ素化合物とＳｉ，Ａｌ，Ｓｎ，Ｓｂ，Ｔａ，Ｃｅ，Ｌａ，Ｆｅ，Ｚｎ，Ｗ，Ｚｒ，ＩｎおよびＴｉの元素群から選ばれる元素の酸化物微粒子の１種以上および／またはこれら元素群から選ばれる２種以上の元素の複合酸化物から構成される微粒子の１種以上を含むハードコート組成物が使用される。
【００９８】
ハードコート組成物には前記成分以外にアミン類、アミノ酸類、金属アセチルアセトネート錯体、有機酸金属塩、過塩素酸類、過塩素酸類の塩、酸類、金属塩化物および多官能性エポキシ化合物の少なくともいずれかを含むことが好ましい。ハードコート組成物にはレンズに影響を及ぼさない適当な溶剤を用いてもよい。無論、無溶剤で使用してもよい。
【００９９】
ハードコート層は、通常、ハードコート組成物をスピンコート、ディップコートなど公知の塗布方法で塗布した後、硬化して形成される。硬化方法としては、熱硬化、紫外線や可視光線などのエネルギー線照射による硬化方法等が挙げられる。干渉縞の発生を抑制するため、ハードコート層の屈折率は、レンズとの屈折率の差が±０．１の範囲にあるのが好ましい。
【０１００】
反射防止層は、通常、必要に応じて前記ハードコート層の上に形成される。反射防止層には無機系および有機系があり、無機系の場合、ＳｉＯ２、ＴｉＯ２等の無機酸化物を用い、真空蒸着法、スパッタリング法、イオンプレーティング法、イオンビ−ムアシスト法、ＣＶＤ法などの乾式法により形成される。有機系の場合、有機ケイ素化合物と、内部空洞を有するシリカ系微粒子とを含む組成物を用い、湿式により形成される。
【０１０１】
反射防止層は単層および多層があり、単層で用いる場合はハードコート層の屈折率よりも屈折率が少なくとも０．１以上低くなることが好ましい。効果的に反射防止機能を発現するには多層膜反射防止膜とすることが好ましく、その場合、低屈折率膜と高屈折率膜とを交互に積層する。この場合も低屈折率膜と高屈折率膜との屈折率差は０．１以上であることが好ましい。高屈折率膜としては、ＺｎＯ、ＴｉＯ２、ＣｅＯ２、Ｓｂ２Ｏ５、ＳｎＯ２、ＺｒＯ２、Ｔａ２Ｏ５等の膜があり、低屈折率膜としては、ＳｉＯ２膜等が挙げられる。
【０１０２】
反射防止層の上には、必要に応じて防曇コート層、防汚染層、撥水層を形成させてもよい。防曇コート層、防汚染層、撥水層を形成する方法としては、反射防止機能に悪影響をもたらすものでなければ、その処理方法、処理材料等については特に限定されずに、公知の防曇コート処理方法、防汚染処理方法、撥水処理方法、材料を使用することができる。例えば、防曇コート、防汚染処理方法では、表面を界面活性剤で覆う方法、表面に親水性の膜を付加して吸水性にする方法、表面を微細な凹凸で覆い吸水性を高める方法、光触媒活性を利用して吸水性にする方法、超撥水性処理を施して水滴の付着を防ぐ方法などが挙げられる。また、撥水処理方法では、フッ素含有シラン化合物等を蒸着やスパッタによって撥水処理層を形成する方法や、フッ素含有シラン化合物を溶媒に溶解したあと、コーティングして撥水処理層を形成する方法等が挙げられる。
【０１０３】
本実施形態のプラスチック眼鏡レンズはファッション性やフォトクロミック性の付与などを目的として、目的に応じた色素を用い、染色して使用してもよい。レンズの染色は公知の染色方法で実施可能であるが、通常、以下に示す方法で実施される。
【０１０４】
一般的には、使用する色素を溶解または均一に分散させた染色液中に所定の光学面に仕上げられたレンズ生地を浸漬（染色工程）した後、必要に応じてレンズを加熱して色素を固定化（染色後アニール工程）する方法である。染色工程に用いられる色素は公知の色素であれば特に限定されないが、通常は油溶染料もしくは分散染料が使用される。
【０１０５】
染色工程で使用される溶剤は用いる色素が溶解可能もしくは均一に分散可能なものであれば特に限定されない。この染色工程では、必要に応じて染色液に色素を分散させるための界面活性剤や、染着を促進するキャリアを添加してもよい。
染色工程は、色素及び必要に応じて添加される界面活性剤を水又は水と有機溶媒との混合物中に分散させて染色浴を調製し、この染色浴中に光学レンズを浸漬し、所定温度で所定時間染色を行う。染色温度及び時間は、所望の着色濃度により変動するが、通常、１２０℃以下で数分から数十時間程度でよく、染色浴の染料濃度は０．０１〜１０重量％で実施される。また、染色が困難な場合は加圧下で行ってもよい。
【０１０６】
必要に応じて実施される染色後アニール工程は、染色されたレンズ生地に加熱処理を行う工程である。加熱処理は、染色工程で染色されたレンズ生地の表面に残る水を溶剤等で除去したり、溶媒を風乾したりした後に、例えば大気雰囲気の赤外線加熱炉、あるいは抵抗加熱炉等の炉中に所定時間滞留させる。染色後アニール工程は、染色されたレンズ生地の色抜けを防止する（色抜け防止処理）と共に、染色時にレンズ生地の内部に浸透した水分の除去が行われる。
【０１０７】
［プラスチック偏光レンズの製造方法］
本実施形態のプラスチック偏光レンズの製造方法は、以下の工程を備える。
工程（ａ）：レンズ注型用鋳型内に、偏光フィルムの少なくとも一方の面がモールドから離隔した状態で、該偏光フィルムを固定する。
工程（ｂ）：前記偏光フィルムと前記モールドとの間の空隙に、本実施形態の光学材料用重合性組成物を注入する。
工程（ｃ）：前記光学材料用重合性組成物を重合硬化して、前記偏光フィルムの少なくとも一方の面にポリチオウレタン樹脂からなる層を積層する。
以下、各工程に沿って順に説明する。
【０１０８】
工程（ａ）
レンズ注型用鋳型の空間内に、熱可塑性ポリエステル等からなる偏光フィルムを、フィルム面の少なくとも一方が対向するモールド内面と並行となるように設置する。偏光フィルムとモールドとの間には、空隙部が形成される。偏光フィルムは予め附形されていてもよい。
【０１０９】
工程（ｂ）
次いで、レンズ注型用鋳型の空間内において、モールドと偏光フィルムとの間の空隙部に、所定の注入手段により本実施形態の光学材料用重合性組成物を注入する。
【０１１０】
工程（ｃ）
次いで、光学材料用重合性組成物が注入された偏光フィルムが固定されたレンズ注型用鋳型をオーブン中または水中等の加熱可能装置内で所定の温度プログラムにて数時間から数十時間かけて加熱して硬化成型する。
重合硬化の温度は、重合性組成物の組成、触媒の種類、モールドの形状等によって条件が異なるため限定できないが、０〜１４０℃の温度で１〜４８時間かけて行われる。
【０１１１】
硬化成形終了後、レンズ注型用鋳型から取り出すことで、偏光フィルムの少なくとも一方の面にポリチオウレタン樹脂からなる層が積層された、本実施形態のプラスチック偏光レンズを得ることができる。
本実施形態のプラスチック偏光レンズは、重合による歪みを緩和することを目的として、離型したレンズを加熱してアニール処理を施すことが望ましい。
【０１１２】
本実施形態のプラスチック偏光レンズは、必要に応じ、片面又は両面にコーティング層を施して用いられる。コーティング層としては、プラスチック眼鏡レンズと同様の、プライマー層、ハードコート層、反射防止層、防曇コート層、防汚染層、撥水層等を挙げることができる。
【０１１３】
以上、本発明の実施形態について述べたが、これらは本発明の例示であり、本発明の効果を損なわない範囲で、上記以外の様々な構成を採用することができる。
【実施例】
【０１１４】
以下に、実施例により本発明を更に詳細に説明するが、本発明はこれらに限定されるものではない。以下説明中、特に言及が無い限り「部」、「％」は重量基準である。【０１１５】
（エピスルフィド化合物のバイオマス度（％）の算出方法）
植物由来原料のエピクロルヒドリンを炭素基準のバイオマス度１００％として、これに基づき、合成されたエピスルフィド化合物のバイオマス度を炭素基準で算出した。
エピスルフィド化合物のバイオマス度（％）＝｛（エピスルフィド化合物分子中のエピクロルヒドリン由来の炭素数）×（エピクロルヒドリンのバイオマス度（％））｝／｛（エピスルフィド化合物分子中の炭素数）｝【０１１６】
（ポリチオールのバイオマス度（％）の算出方法）
植物由来原料のエピクロルヒドリンを炭素基準のバイオマス度１００％として、これに基づき、合成されたポリチオールのバイオマス度を炭素基準で算出した。
ポリチオールのバイオマス度（％）＝｛（ポリチオール分子中のエピクロルヒドリン由来の炭素数）×（エピクロルヒドリンのバイオマス度（％））｝／｛（ポリチオール分子中の炭素数）｝【０１１７】
（光学材料用樹脂のバイオマス度（％）の算出方法）
実施例７に記載した樹脂のバイオマス度は、エピスルフィド化合物およびポリチオールのバイオマス度に基づき、炭素基準で算出した。
（光学材料用樹脂のバイオマス度（％））＝{（用いたエピスルフィド化合物の炭素数）×（エピスルフィド化合物のバイオマス度（％））+（用いたポリチオール化合物の炭素数）×（ポリチオール化合物のバイオマス度（％））}／{（用いたエピスルフィド化合物の炭素数）+（用いたポリチオール化合物の炭素数）}【０１１８】
（レンズの性能試験法）
重合により得られたレンズは性能試験を行い評価した。性能試験は、屈折率・アッベ数、耐熱性、比重とし、以下の試験法により評価した。
・  屈折率（ｎｅ）アッベ数（νｅ）：  島津製作所製プルフリッヒ屈折計ＫＰＲ−３０を用いて、２０℃で測定した。
・  耐熱性：  島津製作所社製ＴＭＡ−６０を使用し、ＴＭＡペネトレーション法（５０ｇ荷重、ピン先０．５ｍｍφ）でのガラス転移温度（Ｔｇ）を耐熱性とした。
・  比重：２０℃にてアルキメデス法により測定した。【０１１９】
（ＧＣ−ＭＳ測定条件）
合成により得られたエピクロルヒドリン、クロロメルカプトプロパノールはＧＣ−ＭＳにより分析を行った。
・  ＧＣ−ＭＳ：  ＨＰ−６８９０ＧＣ／５９７３Ｎ  ＭＳＤ
・  Ｃｏｌｕｍｎ：  ＤＢ−５ＭＳ
・  Ｏｖｅｎ条件：  ６０℃（１．０ｍｉｎホールド）⇒（１０℃／ｍｉｎ）⇒２００℃（５．０ｍｉｎホールド）
・  Ｃａｒｒｉｅｒ：  Ｈｅ  １．５ｍｌ／ｍｉｎ【０１２０】
[実施例１]  （１，３−ジクロロ−２−プロパノールの合成）
植物由来原料から得られたグリセリン２３７ｇ（２．５７ｍｏｌ）、および３３％塩化水素水溶液５５９．３ｇ（５．０６ｍｏｌ）、アジピン酸２１９ｇ（１．５０ｍｏｌ）を、異なるラインから反応器（１）に連続的に供給し、１３０℃にて滞留時間は２０時間で操作した。この反応中、反応器（１）から発生する蒸気を、25℃の反応器（２）に供給し、水相および有機相をデカンター（反応器（３））に供給し、分離した水相フラクションを反応器（２）にリサイクルし還流を保持した。デカンター出口で１５％の１，３−ジクロロ−２−プロパノールを含む水相および８８％の１，３−ジクロロ−２−プロパノールを含む有機相を回収し、１，３−ジクロロ−２−プロパノール２７０ｇ（２．０９ｍｏｌ）を得た。【０１２１】
[実施例２]  （エピクロルヒドリンの合成）
１リットルガラスサーモスタット付き反応器に、実施例１で得られた１，３−ジクロロ−２−プロパノール  ２５８．７６ｇ（２.０１ｍｏｌ）を充填した。フラスコに、２０分かけて、２５℃にて激しく攪拌しつつ、３９７．１ｇのＮａＯＨの１９．１重量％水溶液（１．９０ｍｏｌ）を添加した。添加の終了時に、得られた混合物を分液漏斗に移した。有機相を分離し、蒸留により９９．９７％のエピクロルヒドリン１５９．８ｇ（１．７３ｍｏｌ）を得た。得られたエピクロルヒドリンをＧＣ−ＭＳで測定したところ、アリルクロライド、１，２−ジクロロプロパン、２，３−ジクロロプロペン、２−クロロアリルアルコール、１，３−ジクロロプロペン、１，２，３−トリクロロプロパンなどの塩素系副生物は、検出限界（１ｐｐｍ）以下であり、アリルクロライドやプロピレンなどの石油資源由来原料から合成されたエピクロルヒドリンに比べ、含有量が少ないことが確認された。【０１２２】
［実施例３］（ポリチオール化合物の合成）
（４，８−ジメルカプトメチル−１，１１−ジメルカプト−３，６，９−トリチアウンデカンを主成分とするポリチオール化合物の合成）
反応器内に、２−メルカプトエタノール５１．２重量部、脱気水（溶存酸素濃度２ｐｐｍ）２６．５重量部、４９重量％の水酸化ナトリウム水溶液０．１６重量部を装入した。植物由来のグリセリンから製造されたエピクロルヒドリン（日本ソルベイ社製、ＥＰＩＣＨＬＯＲＯＨＹＤＲＩＮ（ＥＣＨ））６１．９９重量部を９〜１１℃にて６．５時間かけて滴下装入し、引き続き６０分撹拌を行った。
次いで、１７．３％の硫化ソーダ水溶液１５０．０重量部を７〜３７℃にて５．５時間かけて滴下装入し、１２０分撹拌を行った。
そして、３５．５％の塩酸２７９．０重量部を装入し、次に、純度９９．９０％のチオ尿素１２５．８重量部を装入し、１１０℃還流下にて３時間撹拌して、チウロニウム塩化反応を行った。４５℃に冷却した後、トルエン２１４．０重量部を加え、２６℃まで冷却し、２５重量％のアンモニア水溶液２０６．２重量部を２６〜５０℃で３０分掛けて装入し、５０〜６５℃で1時間撹拌により加水分解反応を行い、目的とするポリチオール化合物のトルエン溶液を得た。該トルエン溶液を、３６％塩酸５９．４重量部添加し、３４〜３９℃で３０分酸洗浄を２回実施した。脱気水（溶存酸素濃度２ｐｐｍ）１１８．７重量部を添加し３５〜４５℃で３０分洗浄を５回実施した。加熱減圧下でトルエン及び微量の水分を除去後、１．２μｍのＰＴＦＥタイプメンブランフィルターで減圧濾過して４，８−ジメルカプトメチル−１，１１−ジメルカプト−３，６，９−トリチアウンデカン（以下、化合物Ａ）、４，７−ジメルカプトメチル−１，１１−ジメルカプト−３，６，９−トリチアウンデカン（以下、化合物Ｂ）、および５，７−ジメルカプトメチル−１，１１−ジメルカプト−３，６，９−トリチアウンデカン（以下、化合物Ｃ）を主成分とするポリチオール化合物１１５．９重量部を得た（化合物Ａ／Ｂ／Ｃ＝８５／５／１０（モル比）の異性体混合物）。【０１２３】
［実施例４］（ポリチオール化合物の合成）
（４，８−ジメルカプトメチル−１，１１−ジメルカプト−３，６，９−トリチアウンデカンを主成分とするポリチオール化合物の合成）
反応器内に、２−メルカプトエタノール５１．２重量部、脱気水（溶存酸素濃度２ｐｐｍ）２６．５重量部、４９重量％の水酸化ナトリウム水溶液０．１６重量部を装入した。実施例２で得られた９９．９７％のエピクロルヒドリン１．９９重量部を９〜１１℃にて６．５時間かけて滴下装入し、引き続き６０分撹拌を行った。
次いで、１７．３％の硫化ソーダ水溶液１５０．０重量部を７〜３７℃にて５．５時間かけて滴下装入し、１２０分撹拌を行った。
そして、３５．５％の塩酸２７９．０重量部を装入し、次に、純度９９．９０％のチオ尿素１２５．８重量部を装入し、１１０℃還流下にて３時間撹拌して、チウロニウム塩化反応を行った。４５℃に冷却した後、トルエン２１４．０重量部を加え、２６℃まで冷却し、２５重量％のアンモニア水溶液２０６．２重量部を２６〜５０℃で３０分掛けて装入し、５０〜６５℃で1時間撹拌により加水分解反応を行い、目的とするポリチオール化合物のトルエン溶液を得た。該トルエン溶液を、３６％塩酸５９．４重量部添加し、３４〜４０℃で３０分酸洗浄を２回実施した。脱気水（溶存酸素濃度２ｐｐｍ）１１８．７重量部を添加し３５〜４５℃で３０分洗浄を５回実施した。加熱減圧下でトルエン及び微量の水分を除去後、１．２μｍのＰＴＦＥタイプメンブランフィルターで減圧濾過して４，８−ジメルカプトメチル−１，１１−ジメルカプト−３，６，９−トリチアウンデカン（以下、化合物Ａ）、４，７−ジメルカプトメチル−１，１１−ジメルカプト−３，６，９−トリチアウンデカン（以下、化合物Ｂ）、および５，７−ジメルカプトメチル−１，１１−ジメルカプト−３，６，９−トリチアウンデカン（以下、化合物Ｃ）を主成分とするポリチオール化合物１１６．１重量部を得た（化合物Ａ／Ｂ／Ｃ＝８５／５／１０（モル比）の異性体混合物）。【０１２４】
このポリチオール化合物のバイオマス度は、エピクロルヒドリンのバイオマス度１００％に基づき、炭素基準で以下の式より算出される。
ポリチオール化合物のバイオマス度＝｛（ポリチオール化合物分子中のエピクロルヒドリン由来の炭素数）×（エピクロルヒドリンのバイオマス度（％））｝／｛（ポリチオール化合物分子中の炭素数）｝＝６０％【０１２５】
[実施例５]（エピスルフィド化合物の合成）
撹拌棒、温度計，ガス封入管、コンデンサーを備えた反応フラスコに、植物由来のグリセリンから製造されたエピクロルヒドリン（日本ソルベイ社製、ＥＰＩＣＨＬＯＲＯＨＹＤＲＩＮ（ＥＣＨ））１９０ｇ（２ｍｏｌ）、メタノール５００ｍｌ、水酸化カルシウム１．０ｇを仕込み、撹拌しなから内温を０〜５℃に保ち、そこへ、硫化水素ガス７５ｇ（２．２ｍｏｌ）をガス封入管を通して反応系内に２時間で吹き込み、５℃で３時間熟成した。【０１２６】
反応液をろ過しメタノールを脱溶媒後、残存物の蒸留を行い、クロロメルカプトプロパノールを得た。得られたクロロメルカプトプロパノールと純水１０００ｍｌ、炭酸水素ナトリウム１６８ｇ（２ｍｏｌ）を仕込み、内温を５〜１０℃に保ちながら、ヨウ素固体２５４ｇ（１ｍｏｌ）を１時間かけて分割装入し、１０℃のまま１２時間熟成した。
熟成の終えた反応液をろ過し、得られた白色結晶を減圧下、乾燥させた。乾燥した白色結晶とメタノール２５０ｍｌ、トルエン５００ｍｌを再び反応器内に仕込み、内温を３〜５℃に保ちながら、４７ｗｔ％苛性ソ−ダ２４０ｇ（２．８ｍｏｌ）を１時間で滴下し、３０分熟成した。反応終了後、トルエン１００ｍｌを追加し、純水で３回有機層を水洗した。
得られた有機層を無水硫酸マグネシウムで脱水し、ろ過して得られたろ液を脱溶媒した。【０１２７】
脱溶媒後の残存物をろ過して、ビス（２，３−エポキシプロピル）ジスルフィドを得た（収率９２％）。撹拌棒、温度計、コンデンサーを備えた反応フラスコに、ビス（２，３−エポキシプロピル））ジスルフィド１００ｇ（０．５４ｍｏｌ）、チオ尿素１００ｇ（１．３ｍｏｌ）、酢酸２ｇ、トルエン２５０ｍｌ、メタノール２００ｍｌを仕込み、内温を１５℃に保ち１６時間撹拌した。【０１２８】
反応終了後、トルエンを１５０ｍｌ追加し、食塩水、１％硫酸水、再び食塩水で洗浄を行った。得られた有機層を無水硫酸マグネシウムで脱水後ろ過を行い、得られたろ液を脱溶媒した。脱溶媒後の残存物にアセトニトリル６００ｍｌを加えて溶解し、上澄み液をろ過した。
得られたろ液の脱溶媒後の残存物をろ過して、ビス（２，３−エピチオプロピル）ジスルフィドを８５ｗｔ％含有するチオエポキシ化合物の組成物を７７．５ｇ（純度換算収率５８％）を得た。この純度８５ｗｔ％のチオエポキシ化合物の組成物５０ｇをシリカゲルカラムクロマト法により分取を行い、エピスルフィド化合物を３８ｇ得た。【０１２９】
[実施例６]（エピスルフィド化合物の合成）
撹拌棒、温度計，ガス封入管、コンデンサーを備えた反応フラスコに、実施例２で得られた９９．９７％のエピクロルヒドリン１９０ｇ（２ｍｏｌ）、メタノール５００ｍｌ、水酸化カルシウム１．０ｇを仕込み、撹拌しなから内温を０〜５℃に保ち、そこへ、硫化水素ガス７５ｇ（２．２ｍｏｌ）をガス封入管を通して反応系内に２時間で吹き込み、５℃で３時間熟成した。【０１３０】
反応液をろ過しメタノールを脱溶媒後、残存物の蒸留を行い、クロロメルカプトプロパノールを得た。アリルクロライドやプロピレンなどの石油資源由来原料から合成されたエピクロルヒドリンから得られたクロロメルカプトプロパノール（旭化学社製）は、ＧＣ−ＭＳ測定のリテンションタイムが１０ｍｉｎの成分が強度比で０．２％であるのに対し、ここで得られたクロロメルカプトプロパノール中の１０ｍｉｎの成分は強度比で０．０３％であった。グリセリンから製造されるエピクロロヒドリンを原料とすることで、塩素系不純物から派生する不純物生成を抑制し、不純物含量を抑制できることが明らかとなった。
得られたクロロメルカプトプロパノールと純水１０００ｍｌ、炭酸水素ナトリウム１６８ｇ（２ｍｏｌ）を仕込み、内温を５〜１０℃に保ちながら、ヨウ素固体２５４ｇ（１ｍｏｌ）を１時間かけて分割装入し、１０℃のまま１２時間熟成した。
熟成の終えた反応液をろ過し、得られた白色結晶を減圧下、乾燥させた。乾燥した白色結晶とメタノール２５０ｍｌ、トルエン５００ｍｌを再び反応器内に仕込み、内温を３〜５℃に保ちながら、４７ｗｔ％苛性ソ−ダ２４０ｇ（２．８ｍｏｌ）を１時間で滴下し、３０分熟成した。反応終了後、トルエン１００ｍｌを追加し、純水で３回有機層を水洗した。
得られた有機層を無水硫酸マグネシウムで脱水し、ろ過して得られたろ液を脱溶媒した。【０１３１】
脱溶媒後の残存物をろ過して、ビス（２，３−エポキシプロピル）ジスルフィドを得た（収率９２％）。撹拌棒、温度計、コンデンサーを備えた反応フラスコに、ビス（２，３−エポキシプロピル））ジスルフィド１００ｇ（０．５４ｍｏｌ）、チオ尿素１００ｇ（１．３ｍｏｌ）、酢酸２ｇ、トルエン２５０ｍｌ、メタノール２００ｍｌを仕込み、内温を１５℃に保ち１６時間撹拌した。【０１３２】
反応終了後、トルエンを１５０ｍｌ追加し、食塩水、１％硫酸水、再び食塩水で洗浄を行った。得られた有機層を無水硫酸マグネシウムで脱水後ろ過を行い、得られたろ液を脱溶媒した。脱溶媒後の残存物にアセトニトリル６００ｍｌを加えて溶解し、上澄み液をろ過した。
得られたろ液の脱溶媒後の残存物をろ過して、ビス（２，３−エピチオプロピル）ジスルフィドを８５ｗｔ％含有するチオエポキシ化合物の組成物を７７．９ｇ（純度換算収率５８％）を得た。この純度８５ｗｔ％のチオエポキシ化合物の組成物５０ｇをシリカゲルカラムクロマト法により分取を行い、エピスルフィド化合物を３９ｇ得た。【０１３３】
このエピスルフィド化合物のバイオマス度は、エピクロルヒドリンのバイオマス度１００％に基づき、炭素基準で以下の式より算出される。
エピスルフィド化合物のバイオマス度＝｛（エピスルフィド化合物分子中のエピクロルヒドリン由来の炭素数）×（エピクロルヒドリンのバイオマス度（％））｝／｛（エピスルフィド化合物分子中の炭素数）｝＝１００％【０１３４】
［実施例７］
ビス（２，３−エピチオプロピル）ジスルフィド （実施例５で得られたエピスルフィド化合物；３１．８ｇ）に、Ｎ，Ｎ−ジメチルシクロヘキシルアミン  ０．００７ｇ、Ｎ，Ｎ−ジシクロヘキシルメチルアミン  ０．０３２ｇを溶解させさらに、４，８−ジメルカプトメチル−１，１１−ジメルカプト−３，６，９−トリチアウンデカン、４，７−ジメルカプトメチル−１，１１−ジメルカプト−３，６，９−トリチアウンデカン、および５，７−ジメルカプトメチル−１，１１−ジメルカプト−３，６，９−トリチアウンデカンを主成分とする混合物（実施例３で得られたポリチオール化合物；３．２ｇ）を加えて２０℃で３０分間攪拌して調合液を調製した。この調合液を６００Ｐａにて１時間脱泡を行い、１μｍＰＴＦＥフィルターにて濾過を行った後、中心厚２ｍｍ、直径８０ｍｍの２Ｃのプラノー用ガラスモールドに注入した。このガラスモールドを３０℃から１９時間かけて少しずつ昇温し８０℃まで上昇させ、８０℃で２時間保温した。室温まで冷却させて、ガラスモールドから外し、樹脂レンズを得た。得られた樹脂レンズを更に１２０℃で３時間アニールを行った。得られた樹脂は屈折率（ｎｅ）１．７３８、アッベ数３２、Ｔｇ７８℃、比重１．４７、バイオマス度９６％であった。【０１３５】
［実施例８］
ビス（２，３−エピチオプロピル）ジスルフィド （実施例６で得られたエピスルフィド化合物；３１．８ｇ）に、Ｎ，Ｎ−ジメチルシクロヘキシルアミン  ０．００７ｇ、Ｎ，Ｎ−ジシクロヘキシルメチルアミン  ０．０３２ｇを溶解させさらに、４，８−ジメルカプトメチル−１，１１−ジメルカプト−３，６，９−トリチアウンデカン、４，７−ジメルカプトメチル−１，１１−ジメルカプト−３，６，９−トリチアウンデカン、および５，７−ジメルカプトメチル−１，１１−ジメルカプト−３，６，９−トリチアウンデカンを主成分とする混合物（実施例４で得られたポリチオール化合物；３．２ｇ）を加えて２０℃で３０分間攪拌して調合液を調製した。この調合液を６００Ｐａにて１時間脱泡を行い、１μｍＰＴＦＥフィルターにて濾過を行った後、中心厚２ｍｍ、直径８０ｍｍの２Ｃのプラノー用ガラスモールドに注入した。このガラスモールドを３０℃から１９時間かけて少しずつ昇温し８０℃まで上昇させ、８０℃で２時間保温した。室温まで冷却させて、ガラスモールドから外し、樹脂レンズを得た。得られた樹脂レンズを更に１２０℃で３時間アニールを行った。得られた樹脂は屈折率（ｎｅ）１．７３８、アッベ数３２、Ｔｇ７８℃、比重１．４７、バイオマス度９６％であった。【０１３６】
樹脂のバイオマス度（％）＝[｛３１．８（エピスルフィド化合物の重量部）／２１０．４（エピスルフィド化合物の分子量）×６（エピスルフィド化合物 １分子中の炭素数）×１００（エピスルフィド化合物のバイオマス度％）｝＋｛３．２（ポリチオール化合物の重量部）／３６６．７（ポリチオール化合物の分子量）×１０（ポリチオール化合物 １分子中の炭素数）×６０（ポリチオール化合物のバイオマス度％）｝]／［｛３１．８（エピスルフィド化合物の重量部）／２１０．４（エピスルフィド化合物の分子量）×６（エピスルフィド化合物 １分子中の炭素数）｝＋｛３．２（ポリチオール化合物の重量部）／３６６．７（ポリチオール化合物の分子量）×１０（ポリチオール化合物 １分子中の炭素数）｝］＝９６％【０１３７】
上記実施例において、グリセリンから得られた原料を用いて得られるエピスルフィド化合物を含む重合性組成物から、高屈折率で、耐熱性などの物性のバランスに優れる光学材料用スルフィド系樹脂を得ることができ、また、エピスルフィド化合物、ポリチオール化合物ともに植物由来原料から製造した化合物を組み合わせて、バイオマス度７０％以上の高いバイオマス度を有する、光学材料用樹脂を得ることができた。【０１３８】
この出願は、２０１４年３月１１日に出願された日本出願特願２０１４−０４７８９０号を基礎とする優先権および２０１４年９月１２日に出願された日本出願特願２０１４−１８５９９５号を基礎とする優先権を主張し、その開示の全てをここに取り込む。
【国際調査報告】
2015137402.tif 000014
2015137402.tif 000015
2015137402.tif 000016
2015137402.tif 000017